(57)【要約】【課題】難燃性組成物の提供。【解決手段】  有機ポリマー基材、例えばポリプロピレンのようなポリオレフィンは、（ｉ）（ａ）立体障害性ニトロキシル安定剤      （ｂ）立体障害性ヒドロキシルアミン安定剤及び      （ｃ）立体障害性アルコキシアミン安定剤      からなる群から選択される少なくとも1種の化合物、及び（ｉｉ）少なくとも１種のホスファゼン難燃剤      の相乗混合物の配合により難燃性にされ得る。有利には、アンチモン相乗剤を添加する必要なしに他の難燃剤が添加され得る。本発明の組成物は、良好な難燃性と光安定性及び良好な機械的特性を組み合せる。【特許請求の範囲】
【請求項１】
（Ａ）有機ポリマー基材、及び
（Ｂ）（ｉ）（ａ）立体障害性ニトロキシル安定剤
（ｂ）立体障害性ヒドロキシルアミン安定剤及び
（ｃ）立体障害性アルコキシアミン安定剤
からなる群から選択される少なくとも1種の化合物、及び
（ｉｉ）少なくとも１種のホスファゼン難燃剤
の相乗混合物の有効難燃化量
を含む難燃性組成物。
【請求項２】
更に、（ｉｉｉ）ハロゲン化難燃剤からなる群から選択される少なくとも１種の化合物、を含む請求項１記載の組成物。
【請求項３】
アンチモン化合物を含有しないか、又は前記ポリマー成分（Ａ）の重量に基づいて、１重量％未満の量のアンチモン化合物を含有する請求項１記載の組成物。
【請求項４】
充填剤を含有しないか、又は前記ポリマー成分（Ａ）の重量に基づいて、約３重量％未満の量の充填剤を含有する請求項１記載の組成物。
【請求項５】
前記ポリマー成分（Ａ）が、熱可塑性ポリマーである請求項１記載の組成物。
【請求項６】
前記ポリマー成分（Ａ）が、ポリオレフィン、熱可塑性オレフィン、スチレン系ポリマー及びコポリマー、ＡＢＳ及び、ヘテロ原子、二重結合又は芳香族環を含むポリマーからなる樹脂の群から選択される請求項１記載の組成物。
【請求項７】
前記成分（ｉ）の安定剤が、式
【化１】
2005520010.tif 000042
［式中、
Ｇ1及びＧ2は、独立して、１ないし８個の炭素原子を有するアルキル基を表すか、又は一緒になってペンタメチレン基を表し、
Ｚ1及びＺ2は、各々、メチル基を表すか、又は、Ｚ1及びＺ2は、一緒になって、エステル基、エーテル基、アミド基、アミノ基、カルボキシ基又はウレタン基によって、更に置換され得る結合部位を形成し、
Ｅは、オキシル基、ヒドロキシル基、１ないし１８個の炭素原子を有するアルコキシ基、５ないし１２個の炭素原子を有するシクロアルコキシ基、又は７ないし１５個の炭素原子を有するアラルコキシ基、６ないし１０個の炭素原子を有するアリールオキシ基、−Ｏ−ＣＯ−ＯＺ3、−Ｏ−Ｓｉ（Ｚ4）3、−Ｏ−ＰＯ（ＯＺ5）2又は−Ｏ−ＣＨ2−ＯＺ6（式中、Ｚ3、Ｚ4、Ｚ5及びＺ6は、水素原子、脂肪族、芳香脂肪族及び芳香族部分からなる群から選択される。）を表すか；又は、Ｅは、−Ｏ−Ｔ−（ＯＨ）bを表し、
Ｔは、１ないし１８個の炭素原子を有する直鎖状の又は枝分かれ鎖状のアルキレン基、５ないし１８個の炭素原子を有するシクロアルキレン基、５ないし１８個の炭素原子を有するシクロアルケニレン基、フェニル基によって、又は１ないし４個の炭素原子を有する
アルキル基１又は２個で置換されたフェニル基によって置換された、１ないし４個の炭素原子を有する直鎖状の又は枝分かれ鎖状のアルキレン基を表し；
ｂは、１、２又は３を表すが、但し、ｂは、Ｔ中の炭素原子数より大きくなり得ず、かつ、ｂが２又は３を表す場合、ヒドロキシ基の各々は、Ｔの異なる炭素原子に結合する。］で表されるものである請求項１記載の組成物。
【請求項８】
前記成分（ｉ）の安定剤の分子量が、１７０ないし１００００ｇ／ｍｏｌの範囲内である請求項１記載の組成物。
【請求項９】
前記成分（ｉ）の安定剤が、
２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミンの反応生成物；
１−シクロヘキシルオキシ−２，２，６，６−テトラメチル−４−オクタデシルアミノピペリジン；
ビス（１−オクチルオキシ−２，２，６，６−テトラメチルピペリジン−４−イル）セバケート；
２，４−ビス［（１−シクロヘキシルオキシ−２，２，６，６−テトラメチルピペリジン−４−イル）ブチルアミノ］−６−（２−ヒドロキシエチルアミノ）−ｓ−トリアジン；ビス（１−シクロヘキシルオキシ−２，２，６，６−テトラメチルピペリジン−４−イル）アジペート；
２，４−ビス［（１−シクロヘキシルオキシ−２，２，６，６−ピペリジン−４−イル）ブチルアミノ］−６−クロロ−ｓ−トリアジン；
１−（２−ヒドロキシ−２−メチルプロポキシ）−４−ヒドロキシ−２，２，６，６−テトラメチルピペリジン；
１−（２−ヒドロキシ−２−メチルプロポキシ）−４−オキソ−２，２，６，６−テトラメチルピペリジン；
１−（２−ヒドロキシ−２−メチルプロポキシ）−４−オクタデカノイルオキシ−２，２，６，６−テトラメチルピペリジン；
ビス（１−（２−ヒドロキシ−２−メチルプロポキシ）−２，２，６，６−テトラメチルピペリジン−４−イル）セバケート；
ビス（１−（２−ヒドロキシ−２−メチルプロポキシ）−２，２，６，６−テトラメチルピペリジン−４−イル）アジペート；
２，４−ビス[Ｎ−［１−（２−ヒドロキシ−２−メチルプロポキシ）−２，２，６，６−テトラメチルピペリジン−４−イル］−Ｎ−ブチル−アミノ]−６−（２−ヒドロキシエチルアミノ）−ｓ−トリアジン；及び
式
【化２】
2005520010.tif 000043
（式中、ｎは１ないし１５を表す。）で表される化合物
からなる群から選択される請求項７記載の組成物。
【請求項１０】
前記成分（ｉｉ）のホスファゼンが、式
【化３】
2005520010.tif 000044
（式中、
ｍは３ないし２５を表し、
Ｒ50及びＲ51は、独立して、１ないし１８個の炭素原子を有する直鎖状の又は枝分かれ鎖状のアルキル基、７ないし１８個の炭素原子を有するアラルキル基、６ないし１２個の炭素原子を有するアリール基、又は１ないし１８個の炭素原子を有するペルフルオロアルキル基；又は、炭素原子数１ないし１０のアルキル基、ハロゲン原子、ニトロ基、シアノ基、炭素原子数１ないし１０のアルコキシ基、フェノキシ基、アミノ基、炭素原子数１ないし１０のアルキルアミノ基、炭素原子数１ないし１０のジアルキルアミノ基、フェニルアミノ基又はジフェニルアミノ基から選択される基１ないし３個によって置換された、前記アルキル基、前記アラルキル基、前記アリール基を表す。）で表されるものである請求項１記載の組成物。
【請求項１１】
前記成分（ｉｉ）のホスファゼンにおいて、ｍが３又は４を表し、Ｒ50及びＲ51が、独立して、メチル基、フェニル基及びｐ−トリル基から選択される請求項１０記載の組成物。
【請求項１２】
前記成分（ｉ）の安定剤が、ポリマー基材（Ａ）の重量に基づき、約０．１ないし約１０重量％であり、かつ、前記成分（ｉｉ）のホスファゼンが、ポリマー基材（Ａ）の重量に基づき、約０．０１ないし約２重量％である請求項１記載の組成物。
【請求項１３】
前記成分（ｉｉｉ）のハロゲン化難燃剤が、有機芳香族ハロゲン化化合物；有機脂環式又は多脂環式ハロゲン化化合物；及び有機脂肪族ハロゲン化化合物からなる群から選択され
る請求項２記載の組成物。
【請求項１４】
前記成分（ｉｉｉ）のハロゲン化難燃剤が、
クロロアルキルホスフェートエステル、
ポリ臭化ジフェニルオキシド、
デカブロモジフェニルオキシド、
トリス［３−ブロモ−２，２−ビス（ブロモメチル）プロピル］ホスフェート、
ビスフェノールＡのビス（２，３−ジブロモプロピルエーテル）、
臭素化エポキシ樹脂、
エチレン−ビス（テトラブロモフタルイミド）、
ビス（ヘキサクロロシクロペンタジエノ）シクロオクタン、
塩素化パラフィン、
１，２−ビス（トリブロモフェノキシ）エタン、
テトラブロモ−ビスフェノールＡ、
エチレンビス−（ジブロモ−ノルボルナンジカルボキシミド）、
ビス−（ヘキサクロロシクロペンタジエノ）シクロオクタン、
トリス−（２，３−ジブロモプロピル）−イソシアヌレート、及び
エチレン−ビス−テトラブロモフタルイミド
からなる群から選択される請求項１３記載の組成物。
【請求項１５】
前記成分（ｉｉｉ）のハロゲン化難燃剤が、ポリマー基材（Ａ）の重量に基づき、約０．５ないし約４０重量％である請求項２記載の組成物。
【請求項１６】
顔料、染料、可塑剤、フェノール性抗酸化剤、チキソトロープ剤、均染助剤、塩基性補助安定剤、ニトロン安定剤、アミンオキシド安定剤、ベンゾフラノン安定剤、紫外線吸収剤、立体障害性アミン、金属不動態化剤、金属酸化物、有機リン化合物、ヒドロキシルアミン、非ハロゲン化難燃剤、及びそれらの混合物、特に、フェノール性抗酸化剤、ステアリン酸カルシウム、ステアリン酸亜鉛、ホスフィット及びホスホナイト安定剤、ベンゾフラノン安定剤、２−（２’−ヒドロキシフェニル）ベンゾトリアゾール及び２−（２−ヒドロキシフェニル）−１，３，５−トリアジン類のＵＶ吸収剤、及び立体障害性アミンからなる群から選択される更なる成分を含む請求項１記載の組成物。
【請求項１７】
光安定性及び難燃性を有機ポリマー基材に与えるための方法であり、
該方法は、前記ポリマー基材に、
（ｉ）（ａ）立体障害性ニトロキシル安定剤
（ｂ）立体障害性ヒドロキシルアミン安定剤及び
（ｃ）立体障害性アルコキシアミン安定剤
からなる群から選択される少なくとも1種の化合物、及び
（ｉｉ）少なくとも１種のホスファゼン難燃剤、及び所望により、
（ｉｉｉ）ハロゲン化難燃剤からなる群から選択される少なくとも１種の化合物
を添加することからなる方法。
【請求項１８】
（ｉ）（ａ）立体障害性ニトロキシル安定剤
（ｂ）立体障害性ヒドロキシルアミン安定剤及び
（ｃ）立体障害性アルコキシアミン安定剤
からなる群から選択される少なくとも1種の化合物、及び
（ｉｉ）少なくとも１種のホスファゼン難燃剤、及び所望により、
（ｉｉｉ）ハロゲン化難燃剤からなる群から選択される少なくとも１種の化合物
を含む難燃性添加剤の組合せ。
【請求項１９】
（ｉ）（ａ）立体障害性ニトロキシル安定剤
（ｂ）立体障害性ヒドロキシルアミン安定剤及び
（ｃ）立体障害性アルコキシアミン安定剤
からなる群から選択される少なくとも1種の化合物、及び
（ｉｉ）少なくとも１種のホスファゼン難燃剤、及び所望により、
（ｉｉｉ）ハロゲン化難燃剤からなる群から選択される少なくとも１種の化合物
を含む成形ポリマー製品。
【請求項２０】
光安定性及び難燃性を有機ポリマー基材に与えるための、
（ｉ）（ａ）立体障害性ニトロキシル安定剤
（ｂ）立体障害性ヒドロキシルアミン安定剤及び
（ｃ）立体障害性アルコキシアミン安定剤
からなる群から選択される少なくとも1種の化合物、及び
（ｉｉ）少なくとも１種のホスファゼン難燃剤、及び所望により、
（ｉｉｉ）ハロゲン化難燃剤からなる群から選択される少なくとも１種の化合物
を含む難燃性添加剤の組合せの使用。
【発明の詳細な説明】
【技術分野】
【０００１】
本発明は、少なくとも１種の立体障害性ニトロキシル、ヒドロキシルアミン又はアルコキシアミン、及び少なくとも１種のホスファゼン難燃剤の相乗混合物の有効難燃化量をポリマー基材に添加することにより、ポリマー基材を難燃化する新規方法、及び対応する新規組成物に関する。
【背景技術】
【０００２】
本発明の背景
米国特許第５，０９６，９５０号明細書は、特定のＮＯＲ（Ｎ−アルコキシ）ヒンダードアミンと臭素化されたＳｂ2Ｏ3−含有難燃剤のポリプロピレン中での併用を開示している。
米国特許第５，３９３，８１２号明細書は、アルコキシアミン官能性ヒンダードアミンと組み合せたハロゲン化ヒドロカルビルホスフェート又はホスホネートエステル難燃剤の組み合せにより難燃性を与えられたポリオレフィン組成物を開示している。
米国特許第５，８４４，０２６号明細書は、特定のＮＯＲヒンダードアミン及び特定の慣用の難燃剤を含むポリオレフィン組成物を開示している。
米国特許第６，１１７，９９５号明細書は、特定のＮ−アルコキシヒンダードアミンが有機ポリマーの難燃剤として使用され得ることを開示している。
米国特許第６，２７１，３７７号明細書は、Ｎ−ヒドロキシアルコキシヒンダードアミン及びハロゲン化難燃剤を含むポリオレフィン組成物を開示している。
米国特許第６，３０９，９８７号明細書及び対応する国際特許公開第９９／５４５３０号パンフレットは、Ｎ−アルコキシアミンを含むポリオレフィン不織難燃性生地を教示している。
ポリオレフィンの為の革新的なＵＶ安定性難燃剤系−Ｒ．Ｓｒｉｎｉｖａｓａｎ，Ａ．Ｇｕｐｔａ及びＤ．Ｈｏｒｓｅｙ，Ｉｎｔ．Ｃｏｎｆ．Ａｄｄｉｔ．Ｐｏｌｙｏｌｅｆｉｎｓ  １９９８，６９ないし８３頁は、ハロゲン及びリン原子を含有する慣用の難燃剤を伴う特定のＮＯＲヒンダードアミンを教示している。
ポリオレフィンの為の革新的な難燃剤系の進歩−Ｒ．Ｓｒｉｎｉｖａｓａｎ，Ｂ．Ｒｏｔｚｉｎｇｅｒ，Ｐｏｌｙｏｌｅｆｉｎｓ  ２０００，Ｉｎｔ．Ｃｏｎｆ．Ｐｏｌｙｏｌｅｆｉｎｓ  ２０００，５７１ないし５８１頁は、臭素化された及びリン原子含有難燃剤を伴う特定のＮＯＲヒンダードアミンを含有するポリオレフィンを教示している。
欧州特許第０７９２９１１Ａ２号明細書は、アルコキシアミン官能性ヒンダードアミン及びトリス（トリハロゲノペンチル）ホスフェート難燃剤を含むポリオレフィン組成物を開示している。
国際特許公開第９９／００４５０号パンフレット、共に係属中の、１９９９年１１月３日に出願された米国出願第０９／５０２，２３９号及び２０００年１１月１６日に出願された米国出願第０９／７１４，７１７号は、難燃剤として、特定のＮ−アルコキシヒンダードアミンの使用を開示している。
欧州特許第１１０４７６６号明細書は、合成樹脂のための難燃剤として、架橋されたフェノキシフォスファゼン化合物を開示している。
【特許文献１】米国特許第５，０９６，９５０号明細書
【特許文献２】米国特許第５，３９３，８１２号明細書
【特許文献３】米国特許第５，８４４，０２６号明細書
【特許文献４】米国特許第６，１１７，９９５号明細書
【特許文献５】米国特許第６，２７１，３７７号明細書
【特許文献６】米国特許第６，３０９，９８７号明細書
【特許文献７】国際特許公開第９９／５４５３０号パンフレット
【非特許文献１】ポリオレフィンの為の革新的なＵＶ安定性難燃剤系−Ｒ．Ｓｒｉｎｉｖａｓａｎ，Ａ．Ｇｕｐｔａ及びＤ．Ｈｏｒｓｅｙ，Ｉｎｔ．Ｃｏｎｆ．Ａｄｄｉｔ．Ｐｏｌｙｏｌｅｆｉｎｓ  １９９８，６９ないし８３頁
【非特許文献２】ポリオレフィンの為の革新的な難燃剤系の進歩−Ｒ．Ｓｒｉｎｉｖａｓａｎ，Ｂ．Ｒｏｔｚｉｎｇｅｒ，Ｐｏｌｙｏｌｅｆｉｎｓ  ２０００，Ｉｎｔ．Ｃｏｎｆ．Ｐｏｌｙｏｌｅｆｉｎｓ  ２０００，５７１ないし５８１頁
【特許文献８】欧州特許第０７９２９１１Ａ２号明細書
【特許文献９】国際特許公開第９９／００４５０号パンフレット、
【特許文献１０】米国出願第０９／５０２，２３９号
【特許文献１１】米国出願第０９／７１４，７１７号
【特許文献１２】欧州特許第１１０４７６６号明細書
【発明の開示】
【発明が解決しようとする課題】
【０００３】
今日の難燃剤（ＦＲ）市場は、化学的及び／又は物理的な手段によって燃焼過程と干渉するように機能する生成物からなる。機構的に、これらのＦＲは、気相、凝縮相又はその双方のいずれかで、物品の燃焼の間に機能することが提案されている。有機ハロゲンは、ポリマー基材からの遊離ラジカル有機‘‘燃料’’と気相で干渉するハロゲン種（例えば、ＨＸ）を発生することが提案されている。相乗剤は、アンチモンハロゲン化物及び水蒸気を形成する酸化アンチモンとＨＸの反応のように、ＨＸと反応して気相で燃焼と干渉する付加的な化学種を形成することが提案されている。三酸化アンチモンのようなアンチモン化合物はまた、アンチモンハロゲン化物を形成するラジカル掃去剤として作用する。このように、それは火炎の拡大を防止し得る。
【０００４】
アンチモン化合物はコストパフォーマンスの点で効率が良いが、最近では、ハロゲン化難燃剤の存在下における燃焼の間に形成する副生成物の毒性の為に多大な問題が生じている。酸化アンチモンはしばしば、発ガン物質と疑われるヒ素化合物の微量を含有する。これら生態学的問題の為に、現在の慣用の難燃剤用途において三酸化アンチモンを代替えする動きがある。しかしながら、環境に適し及びコストパフォーマンスに関する限り良効率の両方である効果的な相乗剤を発見することは非常に困難である。
【０００５】
難燃剤添加物を添加するもう一つの理由は、火の適用の間ドリッピングを防止することである。燃焼の間のドリッピングは、母材からの液滴の形態にあるポリマー部分の分離のプロセスである。しばしば、液滴は燃えており、火の拡散に対する非常に大きな危険を与える。機械的特性に幾らかの否定的結果をもたらすが、タルクのような充填材を大量に添加することが一般的な手段である。時々使用される他の充填材は、炭酸カルシウム、炭酸マグネシウム、ホウ酸亜鉛、ケイ酸塩、シリコン、ガラス繊維、ガラス球、アスベスト、カオリン、マイカ、硫酸バリウム、硫酸カルシウム、酸化亜鉛、水酸化マグネシウム、アルミナ三水和物、シリカ、ケイ酸カルシウム、ケイ酸マグネシウムのような金属酸化物、水和物及び水酸化物を包含する。
【課題を解決するための手段】
【０００６】
ニトロキシル、ヒドロキシルアミン又はアルコキシアミン類の立体障害アミンがホスファゼン難燃剤と一緒にポリマーに添加された場合に、良好な難燃性を有するポリマーが調製されることが見出された。この組み合せによって、アンチモン化合物及び充填材は大きく低減されるか又は代替えされ得る。本発明のニトロキシル、ヒドロキシルアミン及びアルコキシアミン化合物は安定剤として活性である為、本発明のポリマー組成物は、光、酸素及び／又は熱の有害な影響から効果的に保護される。
【発明を実施するための最良の形態】
【０００７】
詳細な開示
本発明は、
（Ａ）有機ポリマー基材、及び
（Ｂ）（ｉ）（ａ）立体障害性ニトロキシル安定剤
（ｂ）立体障害性ヒドロキシルアミン安定剤及び
（ｃ）立体障害性アルコキシアミン安定剤
からなる群から選択される少なくとも1種の化合物、及び
（ｉｉ）少なくとも１種のホスファゼン難燃剤
の相乗混合物の有効難燃化量
を含む難燃性組成物。に関する。
【０００８】
有利には、本発明の組成物は、更に、成分（ｉｉｉ）として、慣用の難燃剤、例えば、（ｉｉｉ）ハロゲン化難燃剤からなる群から選択される少なくとも１種の化合物、を含み得る。
【０００９】
成分Ａ、Ｂ（ｉ）、Ｂ（ｉｉ）及び所望の更なる成分は、１つの化学種又は１つ以上の化学種の混合物を含み得る。
【００１０】
有利には、本発明の組成物は、Ｓｂ2Ｏ3のようなアンチモン化合物のごく少量、例えばポリマー成分Ａの重量に基づきおよそ１％未満、例えばおよそ０．１％未満しか含有しておらず；例えば、本発明の組成物はアンチモンを本質的に含有しない。
【００１１】
難燃性を改善し及び例えばＵＬ−９４燃焼試験（下記参照。）においてより高い評価を達成する為に、充填材は要求されない。結果として、本発明の組成物は、充填材のごく少量、例えばポリマー成分Ａの重量に基づきおよそ３％未満、例えばおよそ１％未満、例えばおよそ０．１％未満しか含有せず；例えば、本発明の組成物は充填材を本質的に含有しない。
【００１２】
本発明の成分（ｉ）及び（ｉｉ）、又は成分（ｉｉ）及び（ｉｉｉ）、又は成分（ｉ）及び（ｉｉｉ）の組合せのみでは、同様の難燃性効力をもたらさないことは、注目すべきことである。高い等級を達成するためには、例えば、下記に示された特定量で、上記成分（Ｂ）で定義されたような、本発明の三種の添加剤の組合せを使用しなければならないことは、必要条件である。
【００１３】
成分（Ａ）のポリマー基材は、ポリオレフィン、ポリスチレン及びＰＶＣを包含する非常に種々のポリマー型のいずれかである。例えば、ポリマー基材は、ポリオレフィン、熱可塑性オレフィン、スチレンポリマー及びコポリマー、ＡＢＳ及びヘテロ原子、二重結合又は芳香環を含有するポリマーからなる樹脂群より選択されても良い。特定の態様は、成分（Ａ）が、ポリプロピレン、ポリエチレン、熱可塑性オレフィン（ＴＰＯ）、ＡＢＳ又は高耐衝撃性ポリスチレンであるものである。
【００１４】
例えば、ポリマー基材は、ポリオレフィン、熱可塑性オレフィン、スチレンポリマー及びコポリマー、及びＡＢＳからなる樹脂群より選択される。
【００１５】
本発明のもう一つの態様では、ポリマー基材は、ポリプロピレン、ポリエチレン、熱可塑性オレフィン（ＴＰＯ）、ＡＢＳ及び高耐衝撃性ポリスチレンからなる群より選択される。
【００１６】
例えば、ポリマー基材は、ポリプロピレン、ポリエチレン又は熱可塑性オレフィン（ＴＰＯ）である。成分Ａの有機ポリマーは、例えば、ポリエチレン、ポリプロピレン又はそれ
らのコポリマーのごときポリオレフィンのような熱可塑性ポリマーである。熱可塑性ポリマーは例えばポリプロピレンである。
【００１７】
有機ポリマー（成分Ａ）の他の例は：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）である。
【００１８】
ポリオレフィン、すなわち前の段落において例示したモノオレフィンのポリマー、例えばポリエチレン及びポリプロピレンは、異なる方法によりそしてとりわけ以下の方法により調製され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は大抵、フィリップス、スタンダード・オイル・インディアナ、チグラー（−ナッタ）、ＴＮＺ（デュポン）、メタロセン又はシングルサイト触媒（ＳＳＣ）と命名される。
【００１９】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００２０】
３．モノオレフィン及びジオレフィンの互いの又は他のビニルモノマーとのコポリマー、例えばエチレン／プロピレンコポリマー、線状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニル
コポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００２１】
４．水素化変性物（例えば粘着付与剤）を含む炭化水素樹脂（例えば炭素原子数５ないし９）及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し得；例えばアタクチックポリマーである。ステレオブロックポリマーがまた含まれる。
【００２２】
５．ポリスチレン、ポリ（ｐ−メチルスチレン）、ポリ（α−メチルスチレン）。
【００２３】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；例えばアタクチックポリマーである。ステレオブロックポリマーがまた含まれる。
【００２４】
６ａ．エチレン、プロピレン、ジエン、ニトリル、酸、マレイン酸無水物、マレイミド、酢酸ビニル及びその塩化ビニル又はアクリル誘導体及び混合物から選択された上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００２５】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、それはしばしばポリビニルシクロヘキサン（ＰＶＣＨ）として言及される。
【００２６】
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し得；例えばアタクチックポリマーである。ステレオブロックポリマーがまた含まれる。
【００２７】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリ
ル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００２８】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン原子含有ビニル化合物のポリマー、例えばポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルコポリマーのようなそれらのコボリマーのようなハロゲン原子含有ポリマー。
【００２９】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００３０】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００３１】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上の１）で言及されたオレフィンとそれらのコポリマー。
【００３２】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００３３】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００３４】
１４．ポリフェニレンオキシド及びスルフィド、及びポリフェニレンオキシドとスチレンポリマー又はポリアミドとの混合物。
【００３５】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【００３６】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−ト
リメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００３７】
１７．ポリ尿素、ポリイミド、ボリアミド−イミド、ポリエーテルイミド、ポリエステルイミド、ポリヒダントイン及びポリベンズイミダゾール。
【００３８】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックポリエーテルエステル；及びまたポリカーボネート又はＭＢＳで変性されたポリエステル。
【００３９】
１９．ポリカーボネート及びポリエステルカーボネート。
【００４０】
２０．ポリケトン。
【００４１】
２１．ポリスルホン、ポリエーテルスルホン及びポリエーテルケトン。
【００４２】
２２．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４３】
成分（ｉ）の立体障害性安定剤
本発明の成分（ｉ）の本立体障害性安定剤は当業者に周知であり、及び例えば式
【化４】
2005520010.tif 000002
［式中、
Ｇ1及びＧ2は、独立して、１ないし８個の炭素原子を有するアルキル基を表すか、又は一緒になってペンタメチレン基を表し、
Ｚ1及びＺ2は、各々、メチル基を表すか、又は、Ｚ1及びＺ2は、一緒になって、エステル基、エーテル基、アミド基、アミノ基、カルボキシ基又はウレタン基によって、更に置換され得る結合部位を形成し、
Ｅは、オキシル基、ヒドロキシル基、アルコキシ基、シクロアルコキシ基、アラルコキシ基、アリールオキシ基、−Ｏ−ＣＯ−ＯＺ3、−Ｏ−Ｓｉ（Ｚ4）3、−Ｏ−ＰＯ（ＯＺ5
）2又は−Ｏ−ＣＨ2−ＯＺ6（式中、Ｚ3、Ｚ4、Ｚ5及びＺ6は、水素原子、脂肪族、芳香脂肪族及び芳香族部分からなる群から選択される。）を表すか；又は、Ｅは、−Ｏ−Ｔ−（ＯＨ）bを表し、
Ｔは、１ないし１８個の炭素原子を有する直鎖状の又は枝分かれ鎖状のアルキレン基、５ないし１８個の炭素原子を有するシクロアルキレン基、５ないし１８個の炭素原子を有するシクロアルケニレン基、フェニル基によって、又は１ないし４個の炭素原子を有するアルキル基１又は２個で置換されたフェニル基によって置換された、１ないし４個の炭素原子を有する直鎖状の又は枝分かれ鎖状のアルキレン基を表し；
ｂは、１、２又は３を表すが、但し、ｂは、Ｔ中の炭素原子数より大きくなり得ず、かつ、ｂが２又は３を表す場合、ヒドロキシ基の各々は、Ｔの異なる炭素原子に結合する。］で表されるものである。
【００４４】
Ｅは、例えば、オキシル基、ヒドロキシル基、１ないし１８個の炭素原子を有するアルコキシ基、５ないし１２個の炭素原子を有するシクロアルコキシ基又は７ないし１５個の炭素原子を有するアラルコキシ基のような、オキシル基、ヒドロキシル基、アルコキシ基、シクロアルコキシ基又はアラルコキシ基を表すか、又は、Ｅは、−Ｏ−Ｔ−（ＯＨ）bを表す。例えば、Ｅは、メトキシ基、プロポキシ基、シクロヘキシルオキシ基又はオクチルオキシ基を表す。
【００４５】
一緒になって結合部位を形成するＺ1及びＺ2の例は、
【化５】
2005520010.tif 000003
（式中、Ｒ及びＲ’は、各々独立して、水素原子又は有機残基を表すか、又はＲ及びＲ’は一緒になって、有機残基、例えば、オキソ基を表す。）である。有機残基は、式
【化６】
2005520010.tif 000004
で表される部位２個以上を結合する有機結合基でもあり得る。
【００４６】
成分（ｉ）の本発明の立体障害性安定剤は例えば、式ＡないしＲ
【化７】
2005520010.tif 000005
【化８】
2005520010.tif 000006
【化９】
2005520010.tif 000007
【化１０】
2005520010.tif 000008
【化１１】
2005520010.tif 000009
［式中、
Ｅは、オキシル基、ヒドロキシル基、炭素原子数１ないし１８のアルコキシ基、炭素原子数５ないし１２のシクロアルコキシ基又は炭素原子数７ないし１５のアラルコキシ基を表すか、又はＥは−Ｏ−Ｔ−（ＯＨ）bを表し、
Ｔは、直鎖状の又は枝分れ鎖状の炭素原子数１ないし１８のアルキレン基、炭素原子数５ないし１８のシクロアルキレン基、炭素原子数５ないし１８のシクロアルケニレン基、フェニル基により又は１個又は２個の炭素原子数１ないし４のアルキル基により置換されたフェニル基により置換された直鎖状の又は枝分れ鎖状の炭素原子数１ないし４のアルキレン基を表し；
ｂは１、２又は３であるが、但しｂはＴの炭素原子数を超えることが出来ず、及びｂが２又は３である場合、各々のヒドロキシル基はＴの異なる炭素原子に結合されており；
Ｒは水素原子又はメチル基を表し、
ｍは１ないし４であり、
ｍが１である場合、
Ｒ2は水素原子、炭素原子数１ないし１８のアルキル基又は１個又はそれ以上の酸素原子により所望により中断された前記アルキル基、炭素原子数２ないし１２のアルケニル基、炭素原子数６ないし１０のアリール基、炭素原子数７ないし１８のアラルキル基、グリシジル基、脂肪族、脂環式又は芳香族カルボン酸、或いはカルバミン酸の１価アシル基、例えば炭素原子数２ないし１８の脂肪族カルボン酸の、炭素原子数５ないし１２の脂環式カルボン酸の又は炭素原子数７ないし１５の芳香族カルボン酸のアシル基、或いは
【化１２】
2005520010.tif 000010
（式中、ｘは０又は１である。）、
【化１３】
2005520010.tif 000011
（式中、ｙは２ないし４である。）
を表し；
ｍが２である場合、
Ｒ2は、炭素原子数１ないし１２のアルキレン基、炭素原子数４ないし１２のアルケニレン基、キシリレン基、脂肪族、脂環式、芳香脂肪族又は芳香族ジカルボン酸の又はジカルバミン酸の２価アシル基、例えば、炭素原子数２ないし１８の脂肪族ジカルボン酸の、炭素原子数８ないし１４の脂環式又は芳香族ジカルボン酸の、又は炭素原子数８ないし１４の脂肪族、脂環式又は芳香族ジカルバミン酸のアシル基；
【化１４】
2005520010.tif 000012
（式中、Ｄ1及びＤ2は独立して水素原子、炭素原子数８までのアルキル基、３，５−ジ−
第三ブチル−４−ヒドロキシベンジル基を含むアリール基又はアラルキル基を表し、Ｄ3は水素原子、又は炭素原子数１８までのアルキル基又はアルケニル基を表し、及びｄは０ないし２０である。）を表し；
ｍが３である場合、Ｒ2は、脂肪族、不飽和脂肪族、脂環式、又は芳香族トリカルボン酸の３価アシル基を表し；
ｍが４である場合、Ｒ2は、１，２，３，４−ブタンテトラカルボン酸、１，２，３，４−ブテ−２−エン−テトラカルボン酸、及び１，２，３，５−及び１，２，４，５−ペンタンテトラカルボン酸を含む飽和又は不飽和脂肪族又は芳香族テトラカルボン酸の４価アシル基を表し；
ｐは１、２又は３であり、
Ｒ3は、水素原子、炭素原子数１ないし１２のアルキル基、炭素原子数５ないし７のシクロアルキル基、炭素原子数７ないし９のアラルキル基、炭素原子数２ないし１８のアルカノイル基、炭素原子数３ないし５のアルケノイル基又はベンゾイル基を表し；
ｐが１である場合、
Ｒ4は、水素原子、未置換の又はシアノ基、カルボニル基又はカルバミド基により置換された炭素原子数１ないし１８のアルキル基、炭素原子数５ないし７のシクロアルキル基、炭素原子数２ないし８のアルケニル基、アリール基、アラルキル基を表すか、又はＲ4はグリシジル基、式−ＣＨ2−ＣＨ（ＯＨ）−Ｚ又は式−ＣＯ−Ｚ又は−ＣＯＮＨ−Ｚ（式中、Ｚは水素原子、メチル基又はフェニル基を表す。）で表される基を表すか；又は式
【化１５】
2005520010.tif 000013
（式中、ｈは０又は１である。）を表し、
ｐが１である場合、Ｒ3及びＲ4は一緒になって、炭素原子数４ないし６のアルキレン基又は２−オキソ−ポリアルキレン基、脂肪族又は芳香族１，２−又は１，３−ジカルボン酸の環状アシル基を表し得、
ｐが２である場合、
Ｒ4は、直接結合又は炭素原子数１ないし１２のアルキレン基、炭素原子数６ないし１２のアリーレン基、キシリレン基、−ＣＨ2ＣＨ（ＯＨ）−ＣＨ2基又は基−ＣＨ2ＣＨ（ＯＨ）−ＣＨ2−Ｏ−Ｘ−Ｏ−ＣＨ2−ＣＨ（ＯＨ）−ＣＨ2−（式中、Ｘは炭素原子数２ないし１０のアルキレン基、炭素原子数６ないし１５のアリーレン基又は炭素原子数６ないし１２のシクロアルキレン基を表す。）を表すか；又は、Ｒ3がアルカノイル基、アルケノイル基又はベンゾイル基でない場合、Ｒ4はまた、脂肪族、脂環式又は芳香族ジカル
ボン酸又はジカルバミン酸の２価アシル基を表し得、又は基−ＣＯ−を表し得るか；又は
Ｒ4は、
【化１６】
2005520010.tif 000014
（式中、Ｔ8及びＴ9は独立して、水素原子、炭素原子数１ないし１８のアルキル基を表すか、又はＴ8及びＴ9は一緒になって、炭素原子数４ないし６のアルキレン基又は３−オキサペンタメチレン基を表し、例えばＴ8及びＴ9は一緒になって３−オキサペンタメチレン基を表し；
ｐが３である場合、
Ｒ4は２，４，６−トリアジニル基を表し、
ｎは１又は２であり、
ｎが１である場合、
Ｒ5及びＲ’5は独立して、炭素原子数１ないし１２のアルキル基、炭素原子数２ないし１２のアルケニル基、炭素原子数７ないし１２のアラルキル基を表すか、又はＲ5はまた、水素原子を表すか、又はＲ5及びＲ’5は一緒になって、炭素原子数２ないし８のアルキレン基又はヒドロキシアルキレン基又は炭素原子数４ないし２２のアシルオキシアルキレン基を表し；
ｎが２である場合、
Ｒ5及びＲ’5は一緒になって（−ＣＨ2）2Ｃ（ＣＨ2−）2を表し；
Ｒ6は水素原子、炭素原子数１ないし１２のアルキル基、アリル基、ベンジル基、グリシジル基又は炭素原子数２ないし６のアルコキシアルキル基を表し；
ｎが１である場合、
Ｒ7は、水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、式−（ＣＨ2）t−ＣＯＯ−Ｑ又は式−（ＣＨ2）t−Ｏ−ＣＯ−Ｑ（式中、ｔは１又は２であり、Ｑは炭素原子数１ないし４のアルキル基又はフェニル基を表す。）で表される基を表し；又は
ｎが２である場合、
Ｒ7は、炭素原子数２ないし１２のアルキレン基、炭素原子数６ないし１２のアリーレン基、基−ＣＨ2ＣＨ（ＯＨ）−ＣＨ2−Ｏ−Ｘ−Ｏ−ＣＨ2−ＣＨ（ＯＨ）−ＣＨ2−（式中、Ｘは炭素原子数２ないし１０のアルキレン基、炭素原子数６ないし１５のアリーレン基又は炭素原子数６ないし１２のシクロアルキレン基を表す。）、又は基−ＣＨ2ＣＨ（ＯＺ’）ＣＨ2−（ＯＣＨ2−ＣＨ（ＯＺ’）ＣＨ2）2−（式中、Ｚ’は水素原子、炭素原子数１ないし１８のアルキル基、アリル基、ベンジル基、炭素原子数２ないし１２のアルカノイル基又はベンゾイル基を表す。）を表し；
Ｑ1は−Ｎ（Ｒ8）−又は−Ｏ−を表し；Ｅ7は、炭素原子数１ないし３のアルキレン基、基−ＣＨ2−ＣＨ（Ｒ9）−Ｏ−（式中、Ｒ9は水素原子、メチル基又はフェニル基を表す。）、基−（ＣＨ2）3−ＮＨ−又は直接結合を表し；
Ｒ10は水素原子又は炭素原子数１ないし１８のアルキル基を表し、Ｒ8は水素原子、炭素原子数１ないし１８のアルキル基、炭素原子数５ないし７のシクロアルキル基、炭素原子数７ないし１２のアラルキル基、シアノエチル基、炭素原子数６ないし１０のアリール基、基−ＣＨ2−ＣＨ（Ｒ9）−ＯＨ（式中、Ｒ9は上記で定義された意味を有する。）；式
【化１７】
2005520010.tif 000015
で表される基又は式
【化１８】
2005520010.tif 000016
（式中、Ｇ4は炭素原子数２ないし６のアルキレン基又は炭素原子数６ないし１２のアリーレン基を表す。）
で表される基を表すか；又はＲ8は基−Ｅ7−ＣＯ−ＮＨ−ＣＨ2−ＯＲ10を表し；
式Ｆは、式中、Ｔ3がエチレン基又は１，２−プロピレン基、又はアルキルアクリレート又はメタクリレートとのα−オレフィンコポリマー、例えばエチレンとエチルアクリレートのコポリマーから誘導された繰り返し構造単位を表し、及び式中のｋが２ないし１００を表すところのポリマーの繰り返し構造単位を示し；
Ｔ4は、ｐが１又は２である場合のＲ4と同じ意味を有し、
Ｔ5はメチル基を表し、
Ｔ6はメチル基又はエチル基を表し、又はＴ5及びＴ6は一緒になってテトラメチレン基又はペンタメチレン基を表し、例えばＴ5及びＴ6は各々メチル基を表し、
Ｍ及びＹは独立してメチレン基又はカルボニル基を表し、及びｎが２である場合にＴ4はエチレン基を表し；
Ｔ7はＲ7と同じを表し、及びｎが２である場合にＴ7は例えばオクタメチレン基を表し、
Ｔ10及びＴ11は独立して炭素原子数２ないし１２のアルキレン基を表し、又はＴ11は
【化１９】
2005520010.tif 000017
を表し、
Ｔ12はピペラジニル基、−ＮＲ11−（ＣＨ2）d−ＮＲ11−又は
【化２０】
2005520010.tif 000018
（式中、Ｒ11はＲ3と同じであるか、或いはまた
【化２１】
2005520010.tif 000019
を表す。）
を表し、
ａ、ｂ及びｃは独立して２又は３であり、及びｆは０又は１であり、例えばａ及びｃは各々３であり、ｂは２であり、及びｆは１であり；及び
ｅは２、３又は４であり、例えば４であり；
Ｔ13はＲ2と同じであるが、但し、ｎが１である場合にはＴ13は水素原子ではあり得ず；
Ｅ1及びＥ2は異なっており、各々は−ＣＯ−又は−Ｎ（Ｅ5）−（式中、Ｅ5は水素原子、炭素原子数１ないし１２のアルキル基又は炭素原子数４ないし２２のアルコキシカルボニルアルキル基を表す。）を表し、例えばＥ1は−ＣＯ−を表し及びＥ2は−Ｎ（Ｅ5）−を表し、
Ｅ3は、水素原子、炭素原子数１ないし３０のアルキル基、フェニル基、ナフチル基、塩素原子により又は炭素原子数１ないし４のアルキル基により置換された前記フェニル基又は前記ナフチル基、或いは炭素原子数７ないし１２のフェニルアルキル基、若しくは炭素原子数１ないし４のアルキル基により置換された前記フェニルアルキル基を表し、
Ｅ4は、水素原子、炭素原子数１ないし３０のアルキル基、フェニル基、ナフチル基又は炭素原子数７ないし１２のフェニルアルキル基を表し、又は
Ｅ3及びＥ4は一緒になって炭素原子数４ないし１７のポリメチレン基、又は炭素原子数１ないし４のアルキル基、例えばメチル基、４個までにより置換された前記ポリメチレン基を表し、
Ｅ6は脂肪族又は芳香族４価基を表し、
式（Ｎ）のＲ2は、ｍが１である場合に前述で定義された通りであり；
Ｇ1は、直接結合、炭素原子数１ないし１２のアルキレン基、フェニレン基又は−ＮＨ−Ｇ’−ＮＨ（式中、Ｇ’は炭素原子数１ないし１２のアルキレン基を表す。）を表す。］にしたがうものであるか；又は
前記ヒンダードアミン化合物は、式Ｉ、ＩＩ、ＩＩＩ、ＩＶ、Ｖ、ＶＩ、ＶＩＩ、ＶＩＩＩ、ＩＸ、Ｘ又はＸＩ
【化２２】
2005520010.tif 000020
【化２３】
2005520010.tif 000021
【化２４】
2005520010.tif 000022
【化２５】
2005520010.tif 000023
［式中、
Ｅ1、Ｅ2、Ｅ3及びＥ4は独立して炭素原子数１ないし４のアルキル基を表し、又はＥ1及びＥ2は独立して炭素原子数１ないし４のアルキル基を表し、及びＥ3及びＥ4は一緒になってペンタメチレン基を表し、又はＥ1及びＥ2；及びＥ3及びＥ4は各々一緒になってペンタメチレン基を表し、
Ｒ1は、炭素原子数１ないし１８のアルキル基、炭素原子数５ないし１２のシクロアルキル基、炭素原子数７ないし１２の二環式又は三環式の炭化水素基、炭素原子数７ないし１５のフェニルアルキル基、炭素原子数６ないし１０のアリール基又は炭素原子数１ないし８のアルキル基１ないし３個により置換された前記アリール基を表し、
Ｒ2は、水素原子又は炭素原子数１ないし１２の直鎖状の又は枝分れ鎖状のアルキル基を表し、
Ｒ3は炭素原子数１ないし８のアルキレン基を表すか、又はＲ3は−ＣＯ−、−ＣＯ−Ｒ4−、−ＣＯＮＲ2−、又は−ＣＯ−ＮＲ2−Ｒ4−を表し、
Ｒ4は炭素原子数１ないし８のアルキレン基を表し、
Ｒ5は、水素原子、炭素原子数１ないし１２の直鎖状の又は枝分れ鎖状のアルキル基、又は
【化２６】
2005520010.tif 000024
を表し、又はＲ4がエチレン基である場合、トリアジン架橋基−Ｎ（Ｒ5）−Ｒ4−Ｎ（Ｒ5）−がピペラジン−１，４−ジイル部分を表すように、２つのＲ5メチル置換基は直接結合により結合され得、
Ｒ6は炭素原子数２ないし８のアルキレン基を表すか又はＲ6は
【化２７】
2005520010.tif 000025
を表すが、但し、Ｒ6が上述の構造である場合にはＹは−ＯＨを表さず、
Ａは−Ｏ−又は−ＮＲ7（式中、Ｒ7は水素原子、炭素原子数１ないし１２の直鎖状の又は枝分れ鎖状のアルキル基を表すか、又はＲ7は
【化２８】
2005520010.tif 000026
を表す。）
を表し、
Ｔは、フェノキシ基、炭素原子数１ないし４のアルキル基１個又は２個により置換されたフェノキシ基、炭素原子数１ないし８のアルコキシ基又は−Ｎ（Ｒ2）2を表すが、但しＲ2は水素原子ではなく、又はＴは
【化２９】
2005520010.tif 000027
を表し、
Ｘは、−ＮＨ2、−ＮＣＯ、−ＯＨ、−Ｏ−グリシジル基、又は−ＮＨＮＨ2を表し、及び
Ｙは、−ＯＨ、−ＮＨ2、−ＮＨＲ2（式中、Ｒ2は水素原子を表さない。）を表すか；又はＹは、−ＮＣＯ、−ＣＯＯＨ、オキシラニル（ｏｘｉｒａｎｙｌ）基、−Ｏ−グリシジル基、又は−Ｓｉ（ＯＲ2）3を表すか；又は組合せＲ3−Ｙは、−ＣＨ2ＣＨ（ＯＨ）Ｒ2（式中、Ｒ2はアルキル基又は１ないし４個の酸素原子により中断された前記アルキル基を表す。）を表すか、又はＲ3−Ｙは−ＣＨ2ＯＲ2を表す。］
で表される化合物であるか；又は
前記ヒンダードアミン化合物は、
Ｎ，Ｎ’，Ｎ’’’−トリス｛２，４−ビス［（１−ヒドロカルビルオキシ−２，２，６，６−テトラメチルピペリジン−４−イル）アルキルアミノ］−ｓ−トリアジニ−６−イル｝−３，３’−エチレンジイミノジプロピルアミン；Ｎ，Ｎ’，Ｎ’’−トリス｛２，４−ビス［（１−ヒドロカルビルオキシ−２，２，６，６−テトラメチルピペリジン−４−イル）アルキルアミノ］−ｓ−トリアジニ−６−イル｝−３，３’−エチレンジイミノジプロピルアミン、及び式Ｉ、ＩＩ、ＩＩＡ及びＩＩＩ：
Ｒ1ＮＨ−ＣＨ2ＣＨ2ＣＨ2ＮＲ2ＣＨ2ＣＨ2ＮＲ3ＣＨ2ＣＨ2ＣＨ2ＮＨＲ    （Ｉ）
Ｔ−Ｅ1−Ｔ1                                                      （ＩＩ）
Ｔ−Ｅ1                                                          （ＩＩＡ）
Ｇ−Ｅ1−Ｇ1−Ｅ1−Ｇ2                                            （ＩＩＩ）
（式Ｉで表されるテトラアミンにおいて、
Ｒ1及びＲ2はｓ−トリアジン部分Ｅを表し；及びＲ3及びＲ4のうちの１つはｓ−トリアジン部分Ｅを表し、Ｒ3又はＲ4の他方は水素原子を表し、
Ｅは
【化３０】
2005520010.tif 000028
を表し、
Ｒはメチル基、プロピル基、シクロヘキシル基又はオクチル基、例えばシクロヘキシル基を表し、
Ｒ5は炭素原子数１ないし１２のアルキル基、例えばｎ−ブチル基を表し、
式ＩＩ又はＩＩＡで表される化合物において、Ｒがプロピル基、シクロヘキシル基又はオクチル基である場合、
Ｔ及びＴ1は各々、式Ｉで定義されたとおりのＲ1ないしＲ4により置換されたテトラアミンを表し、ここで、
（１）各々のテトラアミン中のｓ−トリアジン部分のうちの１つは、２つのテトラアミンＴ及びＴ1の間の架橋を形成する基Ｅ1により置換されており、
Ｅ1は
【化３１】
2005520010.tif 000029
を表し、又は
（２）テトラアミンのＥ部分の２つが、１個のＥ1基により置換されている式ＩＩＡと同様に、基Ｅ1は同じテトラアミンＴの両端基を有し得、又は
（３）テトラアミンＴの３個のｓ−トリアジン置換基のすべてが、１個のＥ1はＴとＴ1を結合し、及び第二のＥ1はテトラアミンＴの両端基を有するように、Ｅ1であり得、
Ｌはプロパンジイル基、シクロヘキサンジイル基又はオクタンジイル基を表し；
式ＩＩＩで表される化合物において、
Ｇ、Ｇ1及びＧ2は各々、式Ｉで定義されたとおりのＲ1ないしＲ4により置換されたテトラアミンを表すが、但し、ＧとＧ1の間の架橋及びＧ1とＧ2の間の第二の架橋が存在するように、Ｇ及びＧ2は各々、Ｅ1により置換されたｓ−トリアジン部分Ｅの１つを有し、及びＧ1はＥ1により置換されたトリアジン部分Ｅの２つを有することを除く。）
により記載されるとおりの架橋された誘導体の混合物であり、
該混合物は、２，４−ビス［（１−ヒドロカルビルオキシ−２，２，６，６−ピペリジン−４−イル）ブチルアミノ］−６−クロロ−ｓ−トリアジンの２ないし４当量とＮ，Ｎ’−ビス（３−アミノプロピル）エチレンジアミンの１当量を反応させることにより調製され；
又はヒンダードアミンは、式ＩＩＩｂ
【化３２】
2005520010.tif 000030
［式中、
記号ｎは１ないし１５の範囲内であり；
Ｒ12は、炭素原子数２ないし１２のアルキレン基、炭素原子数４ないし１２のアルケニレン基、炭素原子数５ないし７のシクロアルキレン基、炭素原子数５ないし７のシクロアルキレン−ジ（炭素原子数１ないし４のアルキレン）基、炭素原子数１ないし４のアルキレンジ（炭素原子数５ないし７のシクロアルキレン）基、フェニレンジ（炭素原子数１な
いし４のアルキレン）基を表すか、又は１，４−ピペラジンジイル基、−Ｏ−又は＞Ｎ−Ｘ1（式中、Ｘ1は、炭素原子数１ないし１２のアシル基又は（炭素原子数１ないし１２のアルコキシ）カルボニル基を表すか又は水素原子を除き以下に与えられるＲ14の定義の１つを有する。）により中断された炭素原子数４ないし１２のアルキレン基を表すか；又は
Ｒ12は、式（Ｉｂ’）又は（Ｉｃ’）
【化３３】
2005520010.tif 000031
（式中、
ｍは２又は３であり、
Ｘ2は、炭素原子数１ないし１８のアルキル基、未置換の又は１、２又は３個の炭素原子数１ないし４のアルキル基により置換された炭素原子数５ないし１２のシクロアルキル基；未置換の又は１、２又は３個の炭素原子数１ないし４のアルキル基又は炭素原子数１ないし４のアルコキシ基により置換されたフェニル基；未置換の又は１、２又は３個の炭素原子数１ないし４のアルキル基によりフェニル基上で置換された炭素原子数７ないし９のフェニルアルキル基を表し；及び
基Ｘ3は互いに独立して、炭素原子数２ないし１２のアルキレン基を表す。）
を表し；
同一であるか又は異なったＲ13、Ｒ14及びＲ13は、水素原子、炭素原子数１ないし１８のアルキル基、未置換の又は１、２又は３個の炭素原子数１ないし４のアルキル基により置換された炭素原子数５ないし１２のシクロアルキル基；炭素原子数３ないし１８のアルケニル基、未置換の又は１、２又は３個の炭素原子数１ないし４のアルキル基又は炭素原子数１ないし４のアルコキシ基により置換されたフェニル基；未置換の又は１、２又は３個の炭素原子数１ないし４のアルキル基によりフェニル基上で置換された炭素原子数７ないし９のフェニルアルキル基；テトラヒドロフルフリル基を表すか、又は−ＯＨ、炭素原子数１ないし８のアルコキシ基、ジ（炭素原子数１ないし４のアルキル）アミノ基又は式（Ｉｅ’）
【化３４】
2005520010.tif 000032
（式中、Ｙは−Ｏ−、−ＣＨ2−、−ＣＨ2ＣＨ2−又は＞Ｎ−ＣＨ3を表す。）
で表される基により２、３又は４位において置換された炭素原子数２ないし４のアルキル基を表し；
又は−Ｎ（Ｒ14）（Ｒ15）は式（Ｉｅ’）で表される基を付加的に表し、
基Ａは、互いに独立して−ＯＲ13、−Ｎ（Ｒ14）（Ｒ15）又は式（ＩＩＩｄ）
【化３５】
2005520010.tif 000033
で表される基を表し、
Ｘは、−Ｏ−又は＞Ｎ−Ｒ16を表し；
Ｒ16は、水素原子、炭素原子数１ないし１８のアルキル基、炭素原子数３ないし１８のアルケニル基、未置換の又は１、２又は３個の炭素原子数１ないし４のアルキル基により置換された炭素原子数５ないし１２のシクロアルキル基；未置換の又は１、２又は３個の炭素原子数１ないし４のアルキル基によりフェニル基上で置換された炭素原子数７ないし９のフェニルアルキル基；テトラヒドロフルフリル基、式（ＩＩＩｆ）
【化３６】
2005520010.tif 000034
で表される基を表すか又は−ＯＨ、炭素原子数１ないし８のアルコキシ基、ジ（炭素原子数１ないし４のアルキル）アミノ基又は式（Ｉｅ’）で表される基により２、３又は４位において置換された炭素原子数２ないし４のアルキル基を表す。）
を表し、
Ｒ11は、Ｒ16で与えられた定義の１つを有し；並びに、
基Ｂは、互いに独立してＡで与えられた定義の１つを有する。］
で表されるものである。
【００４７】
アルキル基は直鎖状又は枝分れ鎖状であり、及び例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基又はｎ−オクタデシル基である。
【００４８】
シクロアルキル基はシクロペンチル基及びシクロヘキシル基を含み；典型的なシクロアルケニル基はシクロヘキセニル基を含み；一方で典型的なアラルキル基はベンジル基、α−メチル−ベンジル基、α，α−ジメチルベンジル基又はフェネチル基を含む。
【００４９】
アリール基は、通常、６ないし１０個の炭素原子を有するものであり、典型的なアリール基は、フェニル基及びナフチル基である。
【００５０】
アルキレン基、アルケニレン基、シクロアルキレン基、シクロアルケニレン基及びアリーレン基は、開放結合基（ｏｐｅｎ  ｂｏｎｄ）による水素原子の置換によって、対応するアルキル基、アルケニル基、シクロアルキル基、シクロアルケニル基、アリール基から誘導される２価の基である。
【００５１】
Ｒ2がカルボン酸の１価アシル基である場合、それは例えば、酢酸、ステアリン酸、サリチル酸、安息香酸又はβ−（３，５−ジ−第三ブチル−４−ヒドロキシフェニル）プロピオン酸のアシル基である。
【００５２】
Ｒ2がジカルボン酸の２価アシル基である場合、それは例えば、シュウ酸、アジピン酸、コハク酸、スベリン酸、セバシン酸、フタル酸、ジブチルマロン酸、ジベンジルマロン酸又はブチル−（３，５−ジ−第三ブチル−４−ヒドロキシベンジル）マロン酸、或いはビシクロヘプテンジカルボン酸のアシル基であり、スクシネート、セバケート、フタレート及びイソフタレートが具体的な例である。
【００５３】
Ｒ2がジカルバミン酸の２価アシル基である場合、それは例えば、ヘキサメチレンジカルバミン酸の又は２，４−トルイレンジカルバミン酸のアシル基である。
【００５４】
成分（ｃ）の障害性アルコキシアミン安定剤は当業者に良く知られており、Ｎ−アルコキシヒンダードアミン及びＮＯＲヒンダードアミン又はＮＯＲヒンダードアミン光安定剤又はＮＯＲ  ＨＡＬＳとしてもまた既知である。
【００５５】
それらは例えば、米国特許第５，００４，７７０号明細書；米国特許第５，２０４，４７３号明細書；米国特許第５，０９６，９５０号明細書；米国特許第５，３００，５４４号明細書；米国特許第５，１１２，８９０号明細書；米国特許第５，１２４，３７８号明細書；米国特許第５，１４５，８９３号明細書；米国特許第５，２１６，１５６号明細書；米国特許第５，８４４，０２６号明細書；米国特許第６，１１７，９９５号明細書；米国特許第６，２７１，３７７号明細書；及び２０００年２月１７日に出願された米国特許出願第０９／５０５，５２９号、２００１年２月２７日に出願された米国特許出願第０９／７９４，７１０号、２０００年１１月１６日に出願された米国特許出願第０９／７１４，７１７号、１９９９年１１月３日に出願された米国特許出願第０９／５０２，２３９号及び２００１年８月１５日に出願された米国特許出願第６０／３１２，５１７号に開示されている。これらの特許及び特許出願の関連部分は参照としてここに組込まれている。
【００５６】
上述で引用された米国特許第６，２７１，３７７号明細書、及び２０００年２月１７日に出願された米国特許出願第０９／５０５，５２９号、及び２００１年２月２７日に出願された米国特許出願第０９／７９４，７１０号は、障害性ヒドロキシアルコキシアミン安定剤を開示している。前記本発明の目的の為に、障害性ヒドロキシアルコキシアミン安定剤は障害性アルコキシアミン安定剤のサブセットに考慮されており、及び本成分（ｃ）の一部である。障害性ヒドロキシアルコキシアミン安定剤はまた、N−ヒドロキシアルコキシヒンダードアミン、又はＮＯＲオールＨＡＬＳとしてもまた既知である。
【００５７】
成分（ａ）の典型的なニトロキシルは、ビス（１−オキシル−２，２，６，６−テトラメチルピペリジン−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テトラメチルピペリジン、１−オキシル−２，２，６，６−テトラメチルピペリジノ−４−オン、１−オキシル−２，２，６，６−テトラメチルピペリジン−４−イルアセテート、１−オキシル−２，２，６，６−テトラメチルピペリジン−４−イル  ２−エチルヘキサノエート、１−オキシル−２，２，６，６−テトラメチルピペリジン−４−イルステアレート、１−オキシル−２，２，６，６−テトラメチルピペリジン−４−イルベンゾエート、１−オキシル−２，２，６，６−テトラメチルピペリジン−４−イル  ４−第三ブチル−ベンゾエート、ビス（１−オキシル−２，２，６，６−テトラメチルピペリジン−４−イル）スクシネート、ビス（１−オキシル−２，２，６，６−テトラメチルピペリジン−４−イル）アジペート、ビス（１−オキシル−２，２，６，６−テトラメチルピペリジン−４−イル）ｎ−ブチルマロネート、ビス（１−オキシル−２，２，６，６−テトラメチルピペリジン−４−イル）フタレート、ビス（１−オキシル−２，２，６，６−テトラメチルピペリジン−４−イル）イソフタレート、ビス（
１−オキシル−２，２，６，６−テトラメチルピペリジン−４−イル）テレフタレート、ビス（１−オキシル−２，２，６，６−テトラメチルピペリジン−４−イル）ヘキサヒドロテレフタレート、Ｎ，Ｎ’−ビス（１−オキシル−２，２，６，６−テトラメチルピペリジン−４−イル）アジパミド、Ｎ−（１−オキシル−２，２，６，６−テトラメチルピペリジン−４−イル）カプロラクタム、Ｎ−（１−オキシル−２，２，６，６−テトラメチルピペリジン−４−イル）ドデシルスクシンイミド、２，４，６−トリス−［Ｎ−ブチル−Ｎ−（１−オキシル−２，２，６，６−テトラメチルピペリジン−４−イル）］−ｓ−トリアジン、４，４’−エチレンビス（１−オキシル−２，２，６，６−テトラメチルピペラジン−３−オン）、２−オキシル−１，１，３，３−テトラメチル−２−イソベンザゾール、１−オキシル−２，２，５，５−テトラメチルピロリジン、及びＮ，Ｎ−ビス−（１，１，３，３−テトラメチルブチル）ニトロキシドを含む。
【００５８】
成分（ａ）のニトロキシル安定剤は、例えば、ビス（１−オキシル−２，２，６，６−テトラメチルピペリジン−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テトラメチルピペリジン、及び１−オキシル−２，２，６，６−テトラメチルピペリジノ−４−オンである。
【００５９】
特定の態様は、成分（ａ）のニトロキシル安定剤が、ビス（１−オキシル−２，２，６，６−テトラメチルピペリジン−４−イル）セバケート及び４−ヒドロキシ−１−オキシル−２，２，６，６−テトラメチルピペリジンであるものである。
【００６０】
成分（ｂ）のヒドロキシルアミン安定剤は、例えば、米国特許第４，５９０，２３１号明細書、米国特許第４，６６８，７２１号明細書、米国特許第４，６９１，０１５号明細書、米国特許第４，８３１，１３４号明細書、米国特許第５，００６，５７７号明細書、及び米国特許第５，０６４，８８３号明細書に開示されているものであり、その関連部分は参照としてここに組込まれる。
【００６１】
本発明の成分（ｉ）の適当な化合物の特定の例は、
（ａ）２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］；
（ｂ）１−シクロヘキシルオキシ−２，２，６，６−テトラメチル−４−オクタデシルアミノピペリジン；
（ｃ）ビス（１−オクチルオキシ−２，２，６，６−テトラメチルピペリジン−４−イル）セバケート；
（ｄ）２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；
（ｅ）ビス（１−シクロヘキシルオキシ−２，２，６，６−テトラメチルピペリジン−４−イル）アジペート；
（ｈ）２，４−ビス［（１−シクロヘキシルオキシ−２，２，６，６−ピペリジン−４−イル）ブチルアミノ］−６−クロロ−ｓ−トリアジン；
（ｉ）１−（２−ヒドロキシ−２−メチルプロポキシ）−４−ヒドロキシ−２，２，６，６−テトラメチルピペリジン；
（ｊ）１−（２−ヒドロキシ−２−メチルプロポキシ）−４−オキソ−２，２，６，６−テトラメチルピペリジン；
（ｋ）１−（２−ヒドロキシ−２−メチルプロポキシ）−４−オクタデカノイルオキシ−
２，２，６，６−テトラメチルピペリジン；
（ｌ）ビス（１−（２−ヒドロキシ−２−メチルプロポキシ）−２，２，６，６−テトラメチルピペリジン−４−イル）セバケート；
（ｍ）ビス（１−（２−ヒドロキシ−２−メチルプロポキシ）−２，２，６，６−テトラメチルピペリジン−４−イル）アジペート；
（ｎ）２，４−ビス[Ｎ−［１−（２−ヒドロキシ−２−メチルプロポキシ）−２，２，６，６−テトラメチルピペリジン−４−イル］−Ｎ−ブチルアミノ]−６−（２−ヒドロキシエチルアミノ）−ｓ−トリアジン；及び
（ｏ）式
【化３７】
2005520010.tif 000035
（式中、ｎは１ないし１５を表す。）で表される化合物
を含む。
【００６２】
化合物（ｏ）は、米国特許第６，１７７，９９５号明細書の実施例２に開示されている。
【００６３】
立体障害性アルコキシアミン又はヒドロキシアルコキシアミンは、例えば、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］；ビス（１−オクチルオキシ−２，２，６，６−テトラメチルピペリジン−４−イル）セバケート；又は化合物（ｉ）、（ｊ）、（ｋ）又は（ｏ）；又は前記障害性アルコキシアミン及びヒドロキシアルコキシアミンの混合物である。
【００６４】
成分（ｉ）は、有利には、本発明の組成物中に、ポリマー基材（Ａ）に基づき、約０．１ないし約１０重量％；例えば、約０．２５ないし約８重量％；例えば、約０．５ないし約３重量％の量で含まれる。
【００６５】
成分（ｉｉ）のホスファゼン難燃剤
成分（ｉｉ）のホスファゼン難燃剤（ＦＲ’ｓ）は、当業者に良く知られている。それらは、例えば、欧州特許第１１０４７６６号明細書、日本国特許出願公開番号平７−２９２２３３号公報、独国特許第１９８２８５４１号明細書、独国特許第１９８８５３６号明細書、日本国特許出願公開番号平１１−２６３８８５号公報、米国特許第４，１０７，１０８号明細書、米国特許第４，１０８，８０５号明細書及び米国特許第４，０７９，０３５号明細書中に開示されている。
米国特許の関連開示は、参照としてここに引用される。
【００６６】
本発明のホスファゼン難燃剤は、例えば、
【化３８】
2005520010.tif 000036
（式中、
ｍは３ないし２５を表し、
Ｒ50及びＲ51は、独立して、１ないし１８個の炭素原子を有する直鎖状の又は枝分かれ鎖状のアルキル基、７ないし１８個の炭素原子を有するアラルキル基、６ないし１２個の炭素原子を有するアリール基、又は１ないし１８個の炭素原子を有するペルフルオロアルキル基；又は、炭素原子数１ないし１０のアルキル基、ハロゲン原子、ニトロ基、シアノ基、炭素原子数１ないし１０のアルコキシ基、フェノキシ基、アミノ基、炭素原子数１ないし１０のアルキルアミノ基、炭素原子数１ないし１０のジアルキルアミノ基、フェニルアミノ基又はジフェニルアミノ基から選択される基１ないし３個によって置換された、前記アルキル基、前記アラルキル基、前記アリール基を表す。）で表されるものである。
【００６７】
Ｒ50及びＲ51の例は、メチル基、エチル基、ｎ−プロピル基、イソプロピル基、ｎ−ブチル基、第三ブチル基、ｎ−オクチル基、第三オクチル基、フェニル基、トリル基、キシリル基、ベンジル基、ファネチル基、クミル基、メトキシフェニル基、プロポキシフェニル基、ｐ−ニトロフェニル基、−ＣＨ2ＣＦ3、−ＣＨ2Ｃ3Ｆ7、−ＣＨ2Ｃ3Ｆ6ＣＦ2Ｈ、２，２，３，３−テトラフルオロプロピル基、３，４−ジクロロフェニル基、４−ブロモフェニル基、２−クロロフェニル基、２−クロロエトキシフェニル基等を含む。Ｒ50及びＲ51は、例えば、独立して、メチル基、フェニル基、ｐ−トリル基又はｍ−トリル基を表す。
【００６８】
例えば、ｍが３又は４を表し、Ｒ50及びＲ51は、独立して、メチル基、フェニル基及びｐ−トリル基から選択される。
【００６９】
成分（ｉｉ）は、有利には、本発明の組成物中に、ポリマー基材（Ａ）に基づき、約０．０１ないし約２０重量％；例えば、約０．０５ないし約１０重量％；例えば、約０．１ないし約５重量％の量で含まれる。
【００７０】
成分（ｉｉｉ）の慣用の難燃剤
本発明の組成物中の成分（ｉｉｉ）として有用なハロゲン化難燃剤は、ハロゲン化ベンゼン、ビフェニル、フェノール、それらのエーテル又はエステル、ビスフェノール、ジフェニルオキシド、芳香族カルボン酸又はポリ酸、それらの無水物、アミド又はイミドのような有機芳香族ハロゲン化化合物；有機脂環式又は多脂環式ハロゲン化化合物；ハロゲン化パラフィン、オリゴマー又はポリマー、アルキルホスフェート又はアルキルイソシアヌレートのような有機脂肪族ハロゲン化化合物より選択され得る。これら化合物は当業界で広く知られており、例えば、米国特許第４，５７９，９０６号明細書（例えば、第三段落３０ないし４１行）、第５，３９３，８１２号明細書を参照；Ｐｌａｓｔｉｃｓ  Ａｄｄｉｔｉｖｅｓ  Ｈａｎｄｂｏｏｋ，Ｈ．Ｚｗｅｉｆｅｌによる編集、第５版、Ｈａｎｓｅｒ  Ｐｕｂｌ．，Ｍｕｎｉｃｈ  ２００１，６８１ないし６９８頁をまた参照のこと。
【００７１】
ハロゲン化難燃剤は、例えば、塩素化又は臭素化化合物であり、例えば以下の化合物から選択される：
シクロアルキルホスフェートエステル（アンチブレイズ（登録商標：ＡＮＴＩＢＬＡＺＥ）ＡＢ−１００、Ａｌｂｒｉｇｈｔ及びＷｉｌｓｏｎ社；フィロール（登録商標：ＦＹＲＯＬ）ＦＲ−２、Ａｋｚｏ  Ｎｏｖｅｌ社）、
ポリ臭素化ジフェニルオキシド（ＤＥ−６０Ｆ，Ｇｒｅａｔ  Ｌａｋｅｓ  社）、
デカブロモジフェニルオキシド（ＤＢＤＰＯ；セイテックス（登録商標：ＳＡＹＴＥＸ）１０２Ｅ）、
トリス［３−ブロモ−２，２−ビス（ブロモメチル）プロピル］ホスフェート（ＰＢ３７０（登録商標）、ＦＭＣ社）、
ビスフェノールＡのビス（２，３−ジブロモプロピルエーテル）（ＰＥ６８）、
臭素化エポキシ樹脂、
エチレン−ビス（テトラブロモフタルイミド）（セイテックス（登録商標：ＳＡＹＴＥＸ）ＢＴ−９３）、
ビス（ヘキサクロロシクロペンタジエノ）シクロオクタン（デクロレイン  プラス（登録商標：ＤＥＣＬＯＲＡＮＥ  ＰＬＵＳ）、
塩素化パラフィン、
１，２−ビス（トリブロモフェノキシ）エタン（ＦＦ６８０）、
テトラブロモ−ビスフェノールＡ（セイテックス（登録商標：ＳＡＹＴＥＸ）ＰＢ１００）、
エチレンビス−（ジブロモ−ノルボルナンジカルボキシイミド）（セイテックス（登録商標：ＳＡＹＴＥＸ）ＢＮ−４５１）、
ビス−（ヘキサクロロシクロペンタジエノ）シクロオクタン、
トリス−（２，３−ジブロモプロピル）−イソシアヌレート、及び
エチレン−ビス−テトラブロモフタルイミド。
成分（ｉｉｉ）の特定の例は臭素化難燃剤である。
【００７２】
成分（ｉｉｉ）は、有利には、ポリマー基材（Ａ）の重量に基づき、本発明の組成物中に、約０．５ないし約４５％の量；例えば、成分（Ａ）の重量に対し約３ないし約４０重量％の量；例えば、約５ないし約３５重量％の量で含まれる。
【００７３】
成分（ｉ）：（ｉｉ）：（ｉｉｉ）の比（重量部）は、例えば、（成分（ｉ）１ないし２０部）：（成分（ｉｉ）１部）：（成分（ｉｉｉ）１０ないし２００部）内である。
【００７４】
使用される成分（ｉｉｉ）の量はまた、特定の化合物（群）の効力、ポリマー及び特定の用途型に依存し；例えば、最終組成物の難燃性に関して、化合物トリス［３−ブロモ−２，２−ビス（ブロモメチル）プロピル］ホスフェート５ないし１５重量％の量は、化合物デカブロモジフェニルオキシド３０ないし４５重量％の量と同様の効力であり得る。
【００７５】
結果として生じる本発明の安定化された組成物は、所望により、以下に列挙される材料、又はそれらの混合物等の、種々の慣用の添加剤も、成分（Ａ）の重量に対し、約０．０１ないし約１０％、例えば、約０．０２５ないし約４％、例えば、約０．１ないし約２％の量で含み得る。
【００７６】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノ
ール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００７７】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００７８】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００７９】
１．４．トコフェロール、
例えば、α−トコフェロール、β−トコフェロール、γ−トコフェロール、δ−トコフェロール及びそれらの混合物（ビタミンＥ）。
【００８０】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００８１】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三
ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００８２】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００８３】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００８４】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００８５】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８６】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第
三ブチル−４−ヒドロキシベンジルホスホン酸のモノエチルエステルのカルシウム塩。
【００８７】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００８８】
１．１３．β−（３,５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８９】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９０】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９１】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９２】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製ナウガードＸＬ−１；登録商標：Ｎａｕｇａｒｄ）。
【００９３】
１．１８．アスコルビン酸（ビタミンＣ）
【００９４】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジノ−４−オン、２，２，６，６−テトラメチルピペリジノ−４−オール。
【００９５】
２．紫外線吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’,５’−ジ−第三ブチル−２’−ヒドロキシフェニル）ベンゾトリアゾール、２−
（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【００９６】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００９７】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００９８】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及び
Ｎ−（β−カルボメトキシ−β−シアノビニル）−２−メチルインドリン。
【００９９】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０１００】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（ＣＡＳ  Ｒｅｇ．Ｎｏ．［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２
−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１０１】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【０１０２】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０３】
３．金属奪活剤、
例えば、Ｎ，Ｎ’−ジフェニルオキサミド、Ｎ−サリチラル−Ｎ’−サリチロイル−ヒ
ドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１０４】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２’’−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１０５】
特定の例は、以下のホスフィットである：
トリス（２，４−ジ−第三ブチルフェニル）ホスフィット（イルガフォス１６８（登録商標：Ｉｒｇａｆｏｓ）、チバ−ガイギー社）、トリス（ノニルフェニル）ホスフィット、
【化３９】
2005520010.tif 000037
。
【０１０６】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１０７】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ
−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１０８】
７．チオ相乗剤、
例えば、ジラウリルチオジプロピオネート又はジステアリルチオジプロピオネート。
【０１０９】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１１０】
９．ポリアミド安定剤
例えば、ヨウ化物及び／又はリン化合物と組み合わせた銅塩及び二価マグネシウムの塩。
【０１１１】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１１２】
１１．核剤、
例えば、タルクのような無機物質、二酸化チタン又は酸化マグネシウムのような金属酸化物、例えばアルカリ土類金属の、燐酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。特定の例は、１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトールである。
【０１１３】
１２．充填剤及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【０１１４】
１３．他の添加剤
例えば、可塑剤、滑剤、乳化剤、顔料、レオロジー添加剤、触媒、流れ調整剤、蛍光増白剤、防炎加工剤、静電防止剤及び発泡剤。
【０１１５】
１４．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許公開第４３１６６１１号公報；独国特許公開第４３１６６２２号公報；独国特許公開第４３１６８７６号公報；欧州特許公開第０５８９８３９号公報又は欧州特許公開第０５９１１０２号公報に開示されるもの、又は３−［４−（２−アセトキシエトキシ）フェニル］−５，７−ジ−第三ブチル−ベンゾ
フラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０１１６】
１５．アミンオキシド、
例えば、米国特許第５，８４４，０２９号明細書及び第５，８８０，１９１号明細書に開示されるようなアミンオキシド誘導体、ジデシルメチルアミンオキシド、トリデシルアミンオキシド、トリドデシルアミンオキシド及びトリヘキサデシルアミンオキシド。米国特許第５，８４４，０２９号明細書及び米国特許第５，８８０，１９１号明細書は、熱可塑性樹脂の安定化を目指した飽和炭化水素アミンオキシドの使用を開示している。熱可塑性組成物は、フェノール性抗酸化剤、ヒンダードアミン光安定剤、紫外線吸収剤、有機リン化合物、脂肪酸のアルカリ金属塩及びチオ相乗剤から選択された安定剤又は安定剤の混合物をさらに含有していてもよいことが開示されいる。ポリオレフィンの安定化を目指した他の安定剤とアミンオキシドの併用は例示されていない。
【０１１７】
本発明の組成物はまた、更なる難燃剤、例えば、
テトラフェニルレゾルシノールジホスフィット（例えば、フィロルフレックス（登録商標：ＦＹＲＯＬＦＬＥＸ）ＲＤＰ、Ａｋｚｏ  Ｎｏｂｅｌ社）、
トリフェニルホスフェート、
アンモニウムポリホスフェート（ＡＰＰ；例えばホスタフラム（登録商標：ＨＯＳＴＡＦＬＡＭ）ＡＰ７５０）、
レゾルシノールジホスフェートオリゴマー（ＲＤＰ）、
メラミンホスフェート、
メラミンピロホスフェート、
エチレンジアミンジホスフェート（ＥＤＡＰ）
のような有機ホスフィット又はホスフェートも含み得る。
【０１１８】
添加剤の特定の例は、フェノール性抗酸化剤（リストの項目１）、更なる立体障害性アミン（リストの項目２．６）、ベンゾトリアゾール及び／又はｏ−ヒドロキシフェニルトリアジン類の光安定剤（リストの項目２．１及び２．８）、ホスフィット及びホスホナイト（リストの項目４）及びペルオキシド破壊化合物（リストの項目５）である。
【０１１９】
添加剤（安定剤）の更なる特定の例は、例えば、米国特許公開第４，３２５，８６３号公報、米国特許公開第４，３３８，２４４号公報又は米国特許公開第５，１７５，３１２号公報に記載されるようなベンゾフラノ−２−オンである。  
【０１２０】
本発明の組成物は、ｓ−トリアジン、オキサニリド、ヒドロキシベンゾフェノン、ベンゾエート及びα−シアノアクリレートからなる群より選択されるもう１種の紫外線吸収剤を更に含み得る。特に、本発明の組成物は、少なくとも１種の、他の２−ヒドロキシフェニル−２Ｈ−ベンゾトリアゾール；他のトリス−アリール−ｓ−トリアジン；又はヒンダードアミンの、或いはそれらの混合物の有効安定化量を更に含み得る。例えば、更なる成分は、顔料、染料、可塑剤、抗酸化剤、チキソトロープ剤、均染助剤、塩基性補助安定剤、紫外線吸収剤及び／又は立体障害性アミンのような他の光安定剤、金属不動態化剤、金属酸化物、有機リン化合物、ヒドロキシルアミン、及びそれらの混合物、特に、顔料、フ
ェノール性抗酸化剤、ステアリン酸カルシウム、ステアリン酸亜鉛、２−（２’−ヒドロキシフェニル）ベンゾトリアゾール及び２−（２−ヒドロキシフェニル）−１，３，５−トリアジン類の紫外線吸収剤、及び立体障害性アミンから選択される。
【０１２１】
本発明の添加剤及び所望の更なる成分は、個々に又は互いに混合して、ポリマー材料に添加され得る。所望により、個々の成分は、例えばドライブレンド、圧縮成形又は溶融状態によるポリマーへの配合の前に互いに混合され得る。従って、本発明の対象はまた、
（ｉ）（ａ）立体障害性ニトロキシル安定剤
（ｂ）立体障害性ヒドロキシルアミン安定剤及び
（ｃ）立体障害性アルコキシアミン安定剤
からなる群から選択される少なくとも1種の化合物、及び
（ｉｉ）少なくとも１種のホスファゼン難燃剤、及び所望により、
（ｉｉｉ）慣用の難燃剤、例えば、ハロゲン化難燃剤からなる群から選択される難燃剤、を含む難燃性添加剤の組合せでもある。
【０１２２】
都合良く、上記成分（ｉ）、（ｉｉ）、所望による（ｉｉｉ）の添加剤及びおそらく上述したような他の添加剤は、例えば窒素雰囲気を用いて又は用いずに１８０ないし２２０℃にて二軸スクリュー押出し機中で、ドライブレンドされ及びその後押出しされても良い。こうして得られた材料は、既知の方法にしたがってさらに加工されても良い。形成された製品の表面は、光沢のいかなる損失もいかなる種の粗さも示さない。
【０１２３】
更に、本発明は、光安定性及び難燃性を有機ポリマー基材に与えるための方法であり、該方法は、前記ポリマー基材に、
（ｉ）（ａ）立体障害性ニトロキシル安定剤
（ｂ）立体障害性ヒドロキシルアミン安定剤及び
（ｃ）立体障害性アルコキシアミン安定剤
からなる群から選択される少なくとも1種の化合物、及び
（ｉｉ）少なくとも１種のホスファゼン難燃剤、及び所望により、
（ｉｉｉ）慣用の難燃剤、例えば、ハロゲン化難燃剤からなる群から選択される難燃剤、の相乗混合物の有効難燃化量の組合せを前記ポリマー基材に添加することからなる方法に関する。
【０１２４】
本発明の添加剤及び所望の更なる成分のポリマーへの配合は、粉体形態でのドライブレンド、又は例えば不活性溶媒、水又はオイル中の溶液、分散液又は懸濁液の形態での湿式混合のような既知の方法により為される。本発明の添加剤及び所望の更なる成分は、例えば成形前又は後において配合され得るか、或いはまた、溶媒又は懸濁液／分散剤のその後の蒸発を為して又は為さずに、溶解されたか又は分散された添加剤又は添加剤混合物をポリマー材料に適用することにより配合され得る。それらは例えば、乾燥混合物又は粉体として或いは溶液又は分散液又は懸濁液又は溶融物として加工装置（例えば押出し機、内部ミキサー等）へと直接に添加されても良い。
【０１２５】
配合は、攪拌機が取付けられたいずれかの加熱可能な容器中で、例えばニーダー、ミキサー又は攪拌容器のような密閉された装置中で実施され得る。配合は、例えば、押出し機中で又はニーダー中で実施される。加工は不活性雰囲気中で行われようと又は酸素の存在下において行われようと構わない。
【０１２６】
添加剤又は添加剤ブレンドのポリマーへの添加は、ポリマーが溶融され及び添加剤と混合されるすべての慣用の混合機中で実施され得る。適切な機械は当業者に既知である。それらは主に、ミキサー、ニーダー及び押出し機である。
前記方法は、例えば、押出し機中で加工の間に添加剤を導入することにより実施される。
適当な加工機の特定の例は、一軸スクリュー押出し機、逆回転及び回転二軸スクリュー押出し機、遊星歯車押出し機、リング押出し機又はコニーダーである。真空が適用され得る少なくとも１つのガス除去室を有する加工機を使用することもまた可能である。
【０１２７】
適切な押出し機及びニーダーは例えば、Ｈａｎｄｂｕｃｈ  ｄｅｒ  Ｋｕｎｓｔｓｔｏｆｆｅｘｔｒｕｓｉｏｎ，１巻，Ｇｒｕｎｄｌａｇｅｎ，編者  Ｆ．Ｈｅｎｓｅｎ，Ｗ．Ｋｎａｐｐｅ，Ｈ．Ｐｏｔｅｎｔｅ，１９８９，３ないし７頁，ＩＳＢＮ：３−４４６−１４３３９−４（２巻  Ｅｘｔｒｕｓｉｏｎｓａｎｌａｇｅｎ  １９８６，ＩＳＢＮ  ３−４４６−１４３２９−７）に記載される。
【０１２８】
例えば、スクリューの長さは１ないし６０スクリュー径であり、例えば、３５ないし４８スクリュー径である。スクリューの回転速度は、例えば、１分あたり１０ないし６００回転（ｒｐｍ）であり、、例えば、２５ないし３００ｒｐｍである。
【０１２９】
最大処理量はスクリューの直径、回転速度及び駆動力による。本発明の方法はまた、言及されたパラメータを変えることにより又は投与量を送る計量機を使用することにより最大処理量よりも低いレベルで実施され得る。
【０１３０】
多数の成分が添加される場合、これらは予備混合されるか又は個々に添加され得る。
【０１３１】
本発明の添加剤及び所望の更なる添加剤はまた、ポリマー材料に噴霧され得る。それらは他の添加剤（例えば上で示された慣用の添加剤）又はその溶融物を、それら本発明の添加剤及び付加的な他の添加剤がまたこれら他の添加剤と一緒に材料に噴霧され得るように希釈し得る。重合触媒の失活の間の噴霧による添加は特に有利であり；この場合、発生した蒸気は触媒の失活の為に使用され得る。球形に重合されたポリオレフィンの場合において、例えば、付加的に他の添加剤と一緒に、本発明の添加剤は、噴霧により適用されることが有利であり得る。
【０１３２】
本発明の添加剤及び所望の更なる添加剤はまた、上記ポリマー中に、例えば、約１％ないし約４０％、例えば、約２％ないし約２０％の濃度でポリマーに配合させた成分を含有するマスターバッチ（‘‘濃縮物’’）の形態で添加され得る。前記ポリマーは、添加剤が最終的に添加されるポリマーと同一の構造である必要はない。そのような操作において、ポリマーは、粉体、顆粒、溶液、懸濁液の形態で又は乳液の形態で使用され得る。
【０１３３】
配合は、成形操作に先立って又は間に行われ得る。例えば、ここで記載された本発明の添加剤を含有する材料は、成形品、例えば輪転成形品、射出成形品、プロフィル等の製造の為に使用される。従って、
（ｉ）（ａ）立体障害性ニトロキシル安定剤
（ｂ）立体障害性ヒドロキシルアミン安定剤及び
（ｃ）立体障害性アルコキシアミン安定剤
からなる群から選択される少なくとも1種の化合物、及び
（ｉｉ）少なくとも１種のホスファゼン難燃剤、及び所望により、
（ｉｉｉ）慣用の難燃剤、
の配合によって難燃性を与えられた成形ポリマー製品は、本発明の他の目的である。
【０１３４】
２００１年８月１５日に出願された米国特許出願第６０／３１２，５１７号に開示されているように、ＰＴＦＥ、ポリテトラフルオロエチレン（例えば、テフロン（登録商標）６Ｃ；Ｅ．Ｉ．デュポン社）は、更なる難燃剤として本発明の組成物に有利に添加され得る。
【０１３５】
成分（Ｂ）の有効難燃量は、難燃性を評価するのに使用される標準方法の一つにより測定された難燃有効性を示すのに必要とされるものである。これらは、難燃性織物及びフィルムのための燃焼試験のＮＦＰＡ７０１標準方法、１９８９年版及び１９９６年版；装置及び器具中の部品のためのプラスチック材料の燃焼性についてのＵＬ９４試験、第５版、１９９６年１０月２９日；極限酸素指数（ＬＯＩ）、ＡＳＴＭ  Ｄ−２８６３；及びコーン熱量測定法、ＡＳＴＭ  Ｅ１３５４を含む。ＵＬ９４Ｖ試験にしたがった評価は、以下の表にまとめた通りである。
【表１】
2005520010.tif 000038
【０１３６】
難燃性組成物中において、成分（ａ）−（ｏ）の本発明の化合物と共に使用するのに特に有用であることが判明した補助添加剤は以下のものである：
紫外線吸収剤：
２−（２−ヒドロキシ−３，５−ジ−α−クミルフェニル）−２Ｈ−ベンゾトリアゾール（チヌビン（登録商標：ＴＩＮＵＶＩＮ）２３４、チバ  スペシャルティ  ケミカルズコーポレーション）；
２−（２−ヒドロキシ−５−メチルフェニル）−２Ｈ−ベンゾトリアゾール（チヌビン（登録商標：ＴＩＮＵＶＩＮ）Ｐ、チバ  スペシャルティ  ケミカルズ  コーポレーション）；
５−クロロ−２−（２−ヒドロキシ−３，５−ジ−第三ブチルフェニル）−２Ｈ−ベンゾトリアゾール（チヌビン（登録商標：ＴＩＮＵＶＩＮ）３２７、チバ  スペシャルティ
ケミカルズ  コーポレーション）；
２−（２−ヒドロキシ−３，５−ジ−第三アミルフェニル）−２Ｈ−ベンゾトリアゾール（チヌビン（登録商標：ＴＩＮＵＶＩＮ）３２８、チバ  スペシャルティ  ケミカルズ
コーポレーション）；
２−（２−ヒドロキシ−３−α−クミル−５−第三オクチルフェニル）−２Ｈ−ベンゾトリアゾール（チヌビン（登録商標：ＴＩＮＵＶＩＮ）９２８、チバ  スペシャルティ  ケミカルズ  コーポレーション）；
２，４−ジ−第三ブチルフェニル３，５−ジ−第三ブチル−４−ヒドロキシベンゾエート（チヌビン（登録商標：ＴＩＮＵＶＩＮ）１２０、チバ  スペシャルティ  ケミカルズ
コーポレーション）；
２−ヒドロキシ−４−ｎ−オクチルオキシベンゾフェノン（チマソルブ（登録商標：ＣＨＩＭＡＳＳＯＲＢ）８１、チバ  スペシャルティ  ケミカルズ  コーポレーション）；
２，４−ビス（２，４−ジメチルフェニル）−６−（２−ヒドロキシ−４−オクチルオキシフェニル）−ｓ−トリアジン（シアソルブ（登録商標：ＣＹＡＳＯＲＢ）１１６４、サイテック社）
【０１３７】
以下の実施例は、説明目的のみを意味し、いかなる形においても本発明の範囲を限定するように解釈されるべきではない。記載されている場合、室温とは、２０ないし２５℃の範囲の温度を表す。百分率は、特に示されない限りは、ポリマー基材の重量百分率を表す
。
【０１３８】
試験方法
難燃性織物及びフィルムのための燃焼試験のＮＦＰＡ７０１標準方法、１９８９年版及び１９９６年版；
装置及び器具中の部品のためのプラスチック材料の燃焼性についてのＵＬ９４試験、第５版、１９９６年１０月２９日；
極限酸素指数（ＬＯＩ）、ＡＳＴＭ  Ｄ−２８６３；
コーン熱量測定法、ＡＳＴＭ  Ｅ−１又はＥ１３５４；
ＡＳＴＭ  Ｄ  ２６３３−８２，燃焼試験。
【０１３９】
試験化合物
ＮＯ・１は、ビス（１−オキシル−２，２，６，６−テトラメチルピペリジン−４−イル）セバケート（プロスタブ（登録商標：Ｐｒｏｓｔａｂ）５４１５、チバ  スペシャルティ  ケミカルズ  コーポレーション）を表し、
ＮＯＨ−１は、ビス（１−ヒドロキシ−２，２，６，６−テトラメチルピペリジン−４−イル）セバケートを表し、
ＮＯＲ−１は、２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］を表し；
ＮＯＲ−２は、１−シクロヘキシルオキシ−２，２，６，６−テトラメチル−４−オクタデシルアミノピペリジンを表し；
ＮＯＲ−３は、ビス（１−オクチルオキシ−２，２，６，６−テトラメチルピペリジニ−４−イル）セバケートを表し；
ＮＯＲ−４は、２，４−ビス［（１−シクロヘキシルオキシ−２，２，６，６−テトラメチルピペリジニ−４−イル）ブチルアミノ］−６−（２−ヒドロキシエチルアミノ−ｓ−トリアジンを表し；
ＮＯＲ−５は、ビス（１−シクロヘキシルオキシ−２，２，６，６−テトラメチルピペリジニ−４−イル）アジペートを表し；
ＮＯＲ−６は、１−（２−ヒドロキシ−２−メチルプロポキシ）−４−オクタデカノイルオキシ−２，２，６，６−テトラメチルピペリジンを表す。
ＤＢＤＰＯは、デカブロモジフェニルオキシドを表し、
ＦＲ−１は、トリス［３−ブロモ−２，２−ビス（ブロモメチル）プロピル］ホスフェート（ピービー３７０（登録商標：ＰＢ３７０）、ＦＭＣコーポレーション）を表し、
ＦＲ−２は、アンモニウムポリホスフェート（ＡＰＰ）を表し、
ＦＲ−３は、テトラブロモビスフェノールＡのビス（２，３−ジブロモプロピル）エーテル（ＰＥ６８）を表し、
ＦＲ−４は、アンモニウムポリホスフェート／相乗剤ブレンド、ホスタフラム（登録商標：ＨＯＳＴＡＦＬＡＭ）ＡＰ７５０を表し、
ＦＲ−５は、デカブロモジフェニルオキシド（ＤＢＤＰＯ；Ｄｅａｄ  Ｓｅａ  Ｂｒｏｍｉｎｅ社より得られる）を表し、
ＦＲ−６は、エチレンビス（テトラブロモフタルイミド）（セイテックス（登録商標：ＳＡＹＴＥＸ）ＢＴ−９３）を表し、
ＦＲ−７は、メラミンホスフェート、メラプアー（登録商標：ＭＥＬＡＰＵＲ）Ｐ４６を表し、
ＦＲ−８は、アンモニウムポリホスフェート、エクソリット（登録商標：ＥＸＯＬＩＴ）ＡＰ７５２を表し、
ＰＨＯＳＺ−１は、本発明の式（式中、ｍは３及び４を表し、Ｒ50及びＲ51はフェニル基及びメチル基を表す。）で表される混合ホスファゼン、ケミプロ社製のケミダント（Ｋ
ＥＭＩＤＡＮＴ）１０２を表す。
ＰＨＯＳＺ−２は、本発明の式（式中、ｍは３又は４を表し、Ｒ50及びＲ51はフェニル基及びｐ−トリル基を表す。）で表される混合ホスファゼン、ケミプロ社製のケミダント（ＫＥＭＩＤＡＮＴ）３０２Ｓを表す。
【０１４０】
実施例１
成形品等級ポリプロピレン（プロファックス（登録商標：Ｐｒｏｆａｘ  ６５０１）；Ｍｏｎｔｅｌｌ社）を試験添加剤とドライブレンドし、そしてその後、二軸スクリュー押出し機中で２２０℃にて溶融配合した。塩基性安定剤は、Ｎ，Ｎ−ジ（水素化牛脂）アミン（イルガスタブ（登録商標：Ｉｒｇａｓｔａｂ）ＦＳ−０４２）の直接酸化によって生成されたＮ，Ｎ−ジ（アルキル）ヒドロキシルアミン５００ｐｐｍ及び５００ｐｐｍのステアリン酸カルシウムであった。配合物を４７５°Ｆ（２４６℃）においてボーイ射出成形機（Ｂｏｙ  Ｉｎｊｅｃｔｉｏｎ  Ｍｏｌｄｅｒ）を使用して射出成形することによって、プラック（１２５ミル）を調製した。試験片は、ＵＬ−９４垂直燃焼試験規格に従って難燃性を試験した。
結果を下記に示す。Ｖ−０は、ＵＬ−９４試験において最も高い等級を表し、Ｖ−２は、別の、上記したものより低い試験等級を表す。添加剤は、ポリマーに基づく、重量％で示す。
【表２】
2005520010.tif 000039
配合物２と９を比較すると、Ｎ−アルコキシヒンダードアミン及びホスファゼン難燃剤の組合せは、ポリオレフィンに難燃性を与えることに対して、相乗作用を有することが明らかである。配合物６−８と１１−１３を比較すると、Ｎ−アルコキシヒンダードアミン、ホスファゼン難燃剤、及びハロゲン化難燃剤の間には、ポリオレフィンに難燃性を与えることに対して、三者間相乗作用が存在することが明らかである。三種の添加剤全ての量は、高い難燃性等級を達成する一方で、最少量にとどめられ得る。
【０１４１】
実施例２
繊維等級ポリエチレンを試験添加剤とドライブレンドし、４００°Ｆにおいて溶融配合することによって、ポリエチレン繊維を調製した。ヒルズ実験室規模繊維押出機を使用して、この配合物から繊維を押出した。ソックスを前記繊維から編み、そしてＮＦＰＡ７０１垂直燃焼方法に従って難燃性について試験した。ポリエチレン繊維は、従来の臭素化難燃剤、デカブロモジフェニルオキシド（ＤＢＤＰＯ）、テトラブロモビスフェノールＡの
ビス（２，３−ジブロモプロピル）エーテル（ＰＥ６８）、又はエチレンビス−テトラブロモフタルイミド（セイテックス（登録商標：ＳＡＹＴＥＸ）ＢＴ−９３）１０重量％、及びＰＨＯＳＺ−１又はＰＨＯＳＺ−２  ０．１重量％と組合せて本発明の成分（ａ）ないし（ｏ）の添加剤０．５％、１％又は２％を含有した。これらの配合した繊維をＮＦＰＡ７０１に従って難燃性について試験した。
ホスファゼンと共に本発明の成分（ａ）ないし（ｏ）の添加剤及び従来の臭素化難燃剤の双方を含む繊維は、従来の難燃剤単独を含有するものと比較して増大した難燃性を示した。
【０１４２】
実施例３
成形品等級ポリプロピレン（プロファックス（登録商標：Ｐｒｏｆａｘ  ６５０１）；Ｍｏｎｔｅｌｌ社）を以下に与える試験添加剤とドライブレンドし、そしてその後、窒素下において二軸スクリュー押出し機中で２００℃にて溶融配合した。塩基性安定剤は、Ｎ，Ｎ−ジ（水素化牛脂）アミン（イルガスタブ（登録商標：Ｉｒｇａｓｔａｂ）ＦＳ−０４２）の直接酸化によって生成されたＮ，Ｎ−ジ（アルキル）ヒドロキシルアミン５００ｐｐｍ及び５００ｐｐｍのステアリン酸カルシウムであった。４７５°Ｆ（２４６℃）においてボーイ射出成形機（Ｂｏｙ  Ｉｎｊｅｃｔｉｏｎ  Ｍｏｌｄｅｒ）を使用して射出成形することによって、配合物からプラック（１２５ミル）を調製した。試験片は、ＵＬ−９４垂直燃焼試験規格に従って難燃性を試験した。結果を下記に示す。
プラックは、ＵＬ９４Ｖ厚形材試験によって、難燃性を試験した。達成され得る評価はＶ−０（最良の評価）、Ｖ−１、及びＶ−２である。添加剤量は組成物全体に基づき重量％で報告する。
【表３】
2005520010.tif 000040
結果は、ＵＬ−９４垂直燃焼試験におけるＶ−０評価の要件が本発明の組成物（配合物６）によってのみ満たされたことを示している。
【０１４３】
実施例４
発泡体等級ポリエチレンを試験添加剤とドライブレンドし、そして溶融配合してペレットにした。ペレット化し完全に配合された樹脂をその後ブローして発泡体にした。
調製されたポリエチレン発泡体は、従来の臭素化難燃剤ＦＲ−１、ＦＲ−３、ＦＲ−５（ＤＢＤＰＯ）、又はＦＲ−６、及び０．１％のＰＨＯＳＺ−１又はＰＨＯＳＺ−２と組合せて、成分（ａ）ないし（ｏ）の本発明の添加剤を含有する。配合された発泡体を、Ｕ
Ｌ−９４燃焼試験方法に従って難燃性について試験した。
ＰＨＯＳＺ−１又はＰＨＯＳＺ−２と共に本発明の成分（ａ）ないし（ｏ）の添加剤及び従来の臭素化難燃剤の双方を含む発泡体は、従来のハロゲン化難燃剤を単独で含有するフォームと比較して増大した難燃性を示した。
【０１４４】
実施例５
ワイヤー及びケーブル等級ポリエチレンを、試験添加剤とドライブレンドし、そして溶融配合してペレットにした。ペレット化し完全に配合した樹脂をその後ワイヤー上に押出した。
試験片を、ＡＳＴＭ  Ｄ２６３３−８２燃焼試験条件を使用して難燃性について試験した。ＰＨＯＳＺ−１又はＰＨＯＳＺ−２  ０．２％と共に成分（ａ）ないし（ｏ）から選択される本発明の化合物及び従来の臭素化難燃剤ＦＲ−１、ＦＲ−３、ＦＲ−５（ＤＢＤＰＯ）、又はＦＲ−６の双方を含む配合物は、従来のハロゲン化難燃剤を単独で含有するものと比較して増大した難燃性を示した。
【０１４５】
実施例６
繊維等級ポリエチレンを試験添加剤とドライブレンドした。本発明の成分（ａ）ないし（ｏ）の化合物の他に、ＰＨＯＳＺ−１又はＰＨＯＳＺ−２と共に選択された臭素化難燃剤もまた、種々の配合物中に含有された。前記ポリマーブレンド配合物からスピンボンド（ｓｐｕｎ−ｂｏｎｄｅｄ）加工又は溶融ブロー加工することによって不織布を製造した。
そのように作られた不織布をＮＦＰＡ７０１垂直燃焼試験仕様書に従って難燃性について試験した。ＰＨＯＳＺ−１又はＰＨＯＳＺ−２と共に成分（ａ）ないし（ｏ）の本発明の化合物及び選択された臭素化難燃剤を含有する布は難燃性を示した。
【０１４６】
実施例７
繊維等級ポリプロピレンを試験添加剤とドライブレンドした。成分（ａ）ないし（ｏ）の本発明の化合物の他に、選択された臭素化難燃剤及びＰＨＯＳＺ−１又はＰＨＯＳＺ−２もまた、種々の配合物中に含有された。前記ポリマーブレンド配合物から、スピンボンド加工又は溶融ブロー加工することによって不織布を製造した。
そのように製造した不織布をＮＦＰＡ７０１垂直燃焼試験仕様書に従って難燃性について試験した。ＰＨＯＳＺ−１又はＰＨＯＳＺ−２と共に本発明の成分（ａ）ないし（ｏ）から選択される添加剤及び選択された臭素化難燃剤を含有する布は難燃性を示した。
【０１４７】
実施例８
成形品等級ポリスチレンを試験添加剤とドライブレンドし、そしてその後、溶融配合した。本発明の成分（ａ）ないし（ｏ）から選択される添加剤の他に、選択された臭素化難燃剤及びＰＨＯＳＺ−１又はＰＨＯＳＺ−２もまた、試験配合中に含有された。試験片をこれら試験配合物から射出成形した。
試験片を、ＵＬ−９４燃焼試験規格に従って難燃性を試験した。ＰＨＯＳＺ−１又はＰＨＯＳＺ−２と共に成分（ａ）ないし（ｏ）の本発明の化合物及び選択された臭素化難燃剤を含有する成形試験片は難燃性を示した。
【０１４８】
実施例９
発泡体等級ポリスチレンを試験添加剤とドライブレンドし、そしてその後、溶融配合した。本発明の成分（ａ）ないし（ｏ）から選択される添加剤及びＰＨＯＳＺ−１又はＰＨＯＳＺ−２の他に、選択された臭素化難燃剤もまた、試験配合物中に含有された。発泡ポリスチレン試験片を、これら試験配合物から調製した。
試験片を、ＵＬ−９４燃焼試験規格に従って難燃性を試験した。ＰＨＯＳＺ−１又はＰＨＯＳＺ−２と共に成分（ａ）ないし（ｏ）から選択される本発明の化合物及び臭素化難
燃剤を含む発泡体試験片は難燃性を示した。
【０１４９】
実施例１０
成形品等級ＡＢＳを、本発明の成分（ａ）ないし（ｏ）から選択される添加剤及びＰＨＯＳＺ−１又はＰＨＯＳＺ−２及び選択された臭素化難燃剤とドライブレンドし、その後、４２５°Ｆ（２１８℃）において溶融した。４５０°Ｆ（２３２℃）においてボーイ射出成形機（Ｂｏｙ  Ｉｎｊｅｃｔｉｏｎ  Ｍｏｌｄｅｒ）を使用して、この配合物から、厚さ１２５ミル（１／８’’）の試験片を射出成形した。試験片を、ＵＬ−９４垂直燃焼試験規格に従って難燃性を試験した。
ＰＨＯＳＺ−１又はＰＨＯＳＺ−２と共に成分（ａ）ないし（ｏ）から選択される本発明の化合物及び臭素化難燃剤を含む発泡体試験片は難燃性を示した。
【０１５０】
実施例１１
繊維等級ポリプロピレンを、本発明の成分（ａ）ないし（ｏ）から選択される添加剤、ＰＨＯＳＺ−１又はＰＨＯＳＺ−２及び選択された臭素化難燃剤とドライブレンドし、そしてその後、２３４℃（４５０°Ｆ）において溶融配合してペレットにした。その後、ペレット化し完全に配合した樹脂を、２４６℃（４７５°Ｆ）において、ヒルズ実験室規模繊維押出機を使用して、繊維に紡績した。４１本のフィラメントの紡績トウを１：３．２の割合で延伸し、６１５／４１の最終デニールを得た。
ソックスを前記安定化したポリプロピレン繊維からローソン−ヘンフィル・アナリシス・ニッター（Ｌａｗｓｏｎ−Ｈｅｍｐｈｉｌｌ  Ａｎａｌｙｓｉｓ  Ｋｎｉｔｔｅｒ）で編み、そしてＮＦＰＡ７０１垂直燃焼方法下で試験した。前記編んだソックスに関し、損傷炎が除去された後の消火までの秒による時間を、‘‘残炎時間’’として報告した。あらゆる一回の反復試験についての最長時間及び１０回の反復試験についての総時間を測定した。難燃剤としての有効性は、難燃剤を含まないブランク試料に対して短い残炎時間が観察された場合に立証された。
ＰＨＯＳＺ−１又はＰＨＯＳＺ−２と共に成分（ａ）ないし（ｏ）から選択される本発明の化合物及び臭素化難燃剤を含む試験片は難燃性を示した。
【０１５１】
実施例１２
フィルム等級ポリエチレンを、ＰＨＯＳＺ−１又はＰＨＯＳＺ−２と共に本発明の成分（ａ）ないし（ｏ）から選択される添加剤及び選択臭素化難燃剤とドライブレンドし、そしてその後溶融配合してペレットにした。ペレット化し完全に配合した樹脂を、２０５℃においてＭＰＭ  スーペリアー  ブロウンフィルム押出機（ＭＰＭ  Ｓｕｐｅｒｉｏｒ  Ｂｌｏｗｎ  ｆｉｌｍ  ｅｘｔｒｕｄｅｒ）を使用してその後ブローした。
フィルムをＮＦＰＡ７０１試験条件下で難燃性について試験した。ＰＨＯＳＺ−１又はＰＨＯＳＺ−２と共に成分（ａ）ないし（ｏ）から選択される本発明の化合物及び臭素化難燃剤を含む試験片は難燃性を示した。
フィルム等級ポリプロピレンを同様の方法で処理し、そして本発明の成分を含有するポリプロピレンフィルムもまた難燃性を示した。
【０１５２】
実施例１３
ＰＨＯＳＺ−１又はＰＨＯＳＺ−２と共に成分（ａ）ないし（ｏ）から選択される本発明の試験化合物及び選択臭素化難燃剤を含有する熱可塑性オレフィン（ＴＰＯ）ペレットを射出成形することによって、成形試験試料を調製した。ＴＰＯ配合物はまた、顔料、ホスフィット、フェノール系抗酸化剤もしくはヒドロキシルアミン、金属ステアレート、ＵＶ吸収剤またはヒンダードアミン安定剤又はヒンダードアミンとＵＶ吸収剤との混合物も含み得た。
ゴム変性剤が、エチリデンノルボルネンのような第三成分を伴い又は伴わないプロピレンとエチレンのコポリマーを含有する現場で反応されたコポリマーもしくはブレンド生成
物であるところのゴム変性剤とブレンドしたポリプロピレンからなる着色ＴＰＯ配合物が、Ｎ，Ｎ−ジアルキルヒドロキシルアミン、又は障害性フェノール系抗酸化剤及び有機リン化合物の混合物からなる塩基性安定剤系を用いて安定化された。
ＴＰＯプラックをＵＬ−９４垂直燃焼条件を使用して難燃性について試験した。最低３個の反復試験片を試験した。難燃剤としての有効性を、難燃剤を含有しないブランク試料に対して測定した。
成分（ａ）ないし（ｏ）から選択される本発明の化合物、ＰＨＯＳＺ−１又はＰＨＯＳＺ−２及び臭素化難燃剤を含む試験片は難燃性を示した。
【０１５３】
実施例１４
２０重量％又はそれより少ない酢酸ビニルを含有するフィルム等級エチレン／酢酸ビニル（ＥＶＡ）コポリマーを試験添加剤とドライブレンドし、そしてその後溶融配合してペレットにした。続いて、ペレット化し完全に配合した樹脂を、２０５℃においてＭＰＭ  スーペリアー  ブロウンフィルム押出機（ＭＰＭ  Ｓｕｐｅｒｉｏｒ  Ｂｌｏｗｎ  ｆｉｌｍ  ｅｘｔｒｕｄｅｒ）を使用してブローしてフィルムにした。
前記フィルムをＮＦＰＡ７０１試験条件下で難燃性について試験した。ＰＨＯＳＺ−１又はＰＨＯＳＺ−２と共に成分（ａ）ないし（ｏ）から選択される本発明の化合物及び臭素化難燃剤を含むフィルムは難燃性を示した。
線状低密度ポリエチレン（ＬＬＤＰＥ）及び／又はエチレン／酢酸ビニル（ＥＶＡ）をいくらか含有するフィルム等級低密度ポリエチレン（ＬＤＰＥ）を試験添加剤とドライブレンドし、そしてＥＶＡコポリマー樹脂について、上記したようにブローしてフィルムにした。フィルムをＮＦＰＡ７０１試験条件下で難燃性について試験し、そしてＰＨＯＳＺ−１又はＰＨＯＳＺ−２と共に成分（ａ）ないし（ｏ）から選択される本発明の化合物及び臭素化難燃剤を含有するものは難燃性を示した。
【０１５４】
実施例１５
高耐衝撃性ポリスチレン（ＨＩＰＳ）ポリマー（スチロン（登録商標：ＳＴＹＲＯＮ）４８４Ｃ、ダウ  ケミカル  カンパニー）を、ＰＨＯＳＺ−１又はＰＨＯＳＺ−２と共に成分（ａ）ないし（ｏ）の本発明の化合物及び選択臭素化難燃剤と配合し、ペレット化し、そしてその後、射出又は圧縮成形してプラックにした。これらのプラックを、コーン熱量測定法、ＬＯＩまたはＵＬ−９４試験方法を使用して難燃有効性について試験した。
成分（ａ）ないし（ｏ）の本発明の化合物、ＰＨＯＳＺ−１又はＰＨＯＳＺ−２及び選択臭素化難燃剤を含むプラックは難燃性を示した。難燃剤ＨＩＰＳポリマーは事務機器のためのハウジングに用途が見出される。
【０１５５】
実施例１６
本実施例はＰＶＣ配合物中での本発明の化合物の有効性を示す。このような配合物は、軟質又は硬質ＰＶＣにおいて並びにワイヤ及びケーブル用途において有用である。典型的な配合物を以下に示す：
成分 部 部 部 部
ＰＶＣ樹脂                １００    １００    １００    １００
スズ  メルカプチド        １．５      −      ２．０      −
スズ  カルボキシレート      −      ２．５      −      ２．０
加工補助剤                １．５    １．５    ２．０    ２．０
衝撃改善剤                ６．０    ６．０    ７．０    ７．０
パラフィンワックス        １．０    ０．３    １．０    １．０
ポリエチルワックス        ０．１    ０．１    ０．２    ０．２
カルシウムステアレート    １．０      −      ０．８      −
顔料                      １．０    ０．９    ５．０    ５．０
ＰＨＯＳＺ−１又はＰＨＯＳＺ−２と共に成分（ａ）ないし（ｏ）の本発明の化合物の一種及び既知のハロゲン化難燃剤を含有する完全に配合したＰＶＣをペレット化し、そしてその後、射出成形して、ＵＬ−９４またはＬＯＩ試験方法を使用する難燃性の検査のための試験プラックにした。
成分（ａ）ないし（ｏ）の本発明の化合物、ＰＨＯＳＺ−１又はＰＨＯＳＺ−２及び従来のハロゲン化難燃剤を含有するＰＶＣプラックは難燃性を示した。
【０１５６】
実施例１７
繊維等級ポリ（エチレンテレフタレート）（ＰＥＴ）を試験添加剤（ａ）ないし（ｏ）、ＰＨＯＳＺ−１又はＰＨＯＳＺ−２及び従来の臭素化難燃剤とドライブレンドし、次に、５５０°Ｆにおいて溶融配合し、その後、ペレット化した。ポリエステルペレットを１７５°Ｆで２４時間真空下で乾燥させた。乾燥したペレットを５５０°Ｆにおいてヒルズ実験室規模繊維押出機を使用して繊維に押出した。これらの繊維からソックスを編み、そしてＮＦＰＡ７０１試験方法に従って難燃性について試験した。
本発明の化合物（ａ）ないし（ｏ）、ＰＨＯＳＺ−１又はＰＨＯＳＺ−２及び従来の臭素化難燃剤の両方を含有する繊維は従来の難燃剤単独のものと比較して増大した難燃性を示した。
【０１５７】
実施例１８
ポリプロピレン、ポリエチレンホモポリマー、ポリオレフィンコポリマー又は熱可塑性オレフィン（ＴＰＯ）、高耐衝撃性ポリスチレン（ＨＩＰＳ）及びＡＢＳを含む熱可塑性樹脂を、成分（ａ）ないし（ｏ）の本発明の化合物、ＰＨＯＳＺ−１又はＰＨＯＳＺ−２及び従来の臭素化難燃剤とドライブレンドし、そしてその後、溶融配合してペレットにした。ペレット化し完全に配合した樹脂をその後、繊維への押出；フィルムへのブロー又はキャスト押出；ボトルへのブロー成形；成形品への射出成形；成形品への熱成形、ワイヤー及びケーブルハウジングへの押出し又は中空品への回転成形のようにして有用な製品に加工した。
既知の標準試験によって試験した場合、ＰＨＯＳＺ−１又はＰＨＯＳＺ−２と共に本発明の化合物（ａ）ないし（ｏ）及び既知の臭素化難燃剤を含有する製品は難燃性を示した。
ポリエチレンワイヤ及びケーブル適用物を、ＡＳＴＭ  Ｄ−２６３３−８２燃焼試験方法に従って難燃性について試験した。ＰＨＯＳＺ−１又はＰＨＯＳＺ−２と共に成分（ａ）ないし（ｏ）の本発明の化合物及び臭素化難燃剤を含む材料は難燃性を示した。
【０１５８】
実施例１９
トリス（２，４−ジ−第三ブチルフェニル）ホスフィット、ビス（２，４−ジ−第三ブチル−６−メチルフェニル）エチルホスフィット、２，２’，２’’−ニトリロ［トリエチル−トリス（３，３’，５，５’−テトラ−第三ブチル−１，１’−ビフェニル−２，２’−ジイル）ホスフィット］、テトラキス（２，４−ジブチルフェニル）４，４’−ビフェニレンジホスホナイト、トリス（ノニルフェニル）ホスフィット、ビス（２，４−ジ−第三ブチルフェニル）ペンタエリトリチルジホスフィット、２，２’−エチリデンビス（２，４−ジ−第三ブチルフェニル）フルオロホスフィット及び２−ブチル−２−エチルプロパン−１，３−ジイル２，４，６−トリ−第三ブチルフェニルホスフィットからなる群から選択される有機リン安定剤を更に含有する実施例１８に従って調製された製品は、良好な難燃特性を示した。
【０１５９】
実施例２０
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、５−クロロ−２−（２−ヒドロキシ−３，５−ジ−第三ブチルフェニル）−２Ｈ−ベンゾトリア
ゾール、２−（２−ヒドロキシ−３，５−ジ−第三アミルフェニル）−２Ｈ−ベンゾトリアゾール、２−（２−ヒドロキシ−３−α−クミル−５−第三オクチルフェニル）−２Ｈ−ベンゾトリアゾール、２，４−ジ−第三ブチルフェニル３，５−ジ−第三ブチル−４−ヒドロキシベンゾエート、２−ヒドロキシ−４−ｎ−オクチルオキシベンゾフェノン及び２，４−ビス（２，４−ジメチルフェニル）−６−（２−ヒドロキシ−４−オクチルオキシフェニル）−ｓ−トリアジンからなる群より選択されるｏ−ヒドロキシフェニル−２Ｈ−ベンゾトリアゾール、ヒドロキシフェニルベンゾフェノン又はｏ−ヒドロキシフェニル−ｓ−トリアジンＵＶ吸収剤を更に含有する実施例１８に従って調製された製品は、良好な難燃性を示した。
【０１６０】
実施例２１
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、５−クロロ−２−（２−ヒドロキシ−３，５−ジ−第三ブチルフェニル）−２Ｈ−ベンゾトリアゾール、２−（２−ヒドロキシ−３，５−ジ−第三アミルフェニル）−２Ｈ−ベンゾトリアゾール、２−（２−ヒドロキシ−３−α−クミル−５−第三オクチルフェニル）−２Ｈ−ベンゾトリアゾール、２，４−ジ−第三ブチルフェニル３，５−ジ−第三ブチル−４−ヒドロキシベンゾエート、２−ヒドロキシ−４−ｎ−オクチルオキシベンゾフェノン及び２，４−ビス（２，４−ジメチルフェニル）−６−（２−ヒドロキシ−４−オクチルオキシフェニル）−ｓ−トリアジンからなる群より選択されるｏ−ヒドロキシフェニル−２Ｈ−ベンゾトリアゾール、ヒドロキシフェニルベンゾフェノン又はｏ−ヒドロキシフェニル−ｓ−トリアジンＵＶ吸収剤を更に含有する実施例１８に従って調製された製品は、良好な難燃性を示した。
【０１６１】
実施例２２
実施例１ないし２１を、成分（ａ）ないし（ｏ）の化合物が、
（ａ）２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）の反応生成物［ＣＡＳ登録番号１９１６８０−８１−６］；
（ｂ）１−シクロヘキシルオキシ−２，２，６，６−テトラメチル−４−オクタデシルアミノピペリジン；
（ｃ）ビス（１−オクチルオキシ−２，２，６，６−テトラメチルピペリジン−４−イル）セバケート；
（ｄ）２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；
（ｅ）ビス（１−シクロヘキシルオキシ−２，２，６，６−テトラメチルピペリジン−４−イル）アジペート；
（ｈ）２，４−ビス［（１−シクロヘキシルオキシ−２，２，６，６−ピペリジン−４−イル）ブチルアミノ］−６−クロロ−ｓ−トリアジン；
（ｉ）１−（２−ヒドロキシ−２−メチルプロポキシ）−４−ヒドロキシ−２，２，６，６−テトラメチルピペリジン；
（ｊ）１−（２−ヒドロキシ−２−メチルプロポキシ）−４−オキソ−２，２，６，６−テトラメチルピペリジン；
（ｋ）１−（２−ヒドロキシ−２−メチルプロポキシ）−４−オクタデカノイルオキシ−２，２，６，６−テトラメチルピペリジン；
（ｌ）ビス（１−（２−ヒドロキシ−２−メチルプロポキシ）−２，２，６，６−テトラメチルピペリジン−４−イル）セバケート；
（ｍ）ビス（１−（２−ヒドロキシ−２−メチルプロポキシ）−２，２，６，６−テトラメチルピペリジン−４−イル）アジペート；
（ｎ）２，４−ビス[Ｎ−［１−（２−ヒドロキシ−２−メチルプロポキシ）−２，２，６，６−テトラメチルピペリジン−４−イル］−Ｎ−ブチルアミノ]−６−（２−ヒドロキシエチルアミノ）−ｓ−トリアジン；及び
（ｏ）式
【化４０】
2005520010.tif 000041
（式中、ｎは１ないし１５を表す。）で表される化合物
から選択され；
及びハロゲン化難燃剤が、
デカブロモジフェニルオキシド（ＤＢＤＰＯ；セイテックス（登録商標：ＳＡＹＴＥＸ）１０２Ｅ）、
トリス［３−ブロモ−２，２−ビス（ブロモメチル）プロピル］ホスフェート（ＰＢ３７０（登録商標）、ＦＭＣ社）、
ビスフェノールＡのビス（２，３−ジブロモプロピルエーテル）（ＰＥ６８）、
エチレン−ビス（テトラブロモフタルイミド）（セイテックス（登録商標：ＳＡＹＴＥＸ）ＢＴ−９３）、
１，２−ビス（トリブロモフェノキシ）エタン（ＦＦ６８０）、
テトラブロモ−ビスフェノールＡ（セイテックス（登録商標：ＳＡＹＴＥＸ）ＰＢ１００）、
エチレンビス−（ジブロモ−ノルボルナンジカルボキシイミド）（セイテックス（登録商標：ＳＡＹＴＥＸ）ＢＮ−４５１）、又は
トリス−（２，３−ジブロモプロピル）−イソシアヌレート、
から選択されるもので繰返した。
化合物（ａ）ないし（ｏ）から選択される本発明の安定剤及び臭素化難燃剤を含有する配合物は良好な難燃性を達成した。
【国際調査報告】
2005520010.tif 000045
2005520010.tif 000046
2005520010.tif 000047